(57)【要約】  繊維の熱的性能および製造し易さを改善するための、主要な繊維構成要素としてシリカおよびマグネシアを含有し、さらに、カルシアと、マグネシア以外の追加のアルカリ金属酸化物、例えば酸化リチウムなどとの意図された相乗的な量をさらに包含する無機繊維。無機繊維は、製造し易く、より良好な繊維品質を有し、１２６０℃以上の使用温度で優れた熱的性能を示し、使用温度への曝露後に機械的完全性を保持し、生理的流体中で低い生体内耐久性を示す。無機繊維を調製する方法、および無機繊維から調製された断熱材を使用して物品を断熱する方法も提供される。
2019503333.tif 000002
【特許請求の範囲】
【請求項１】
シリカと、約５質量パーセント以上のマグネシアと、約１質量パーセント以上のカルシアと、少なくとも１種のアルカリ金属酸化物との繊維化物を含む無機繊維であって、１４００℃の温度に２４時間曝露した後、５％以下の収縮率を示す無機繊維。
【請求項２】
約６５〜約８６質量パーセントのシリカと、約５〜約３５質量パーセントのマグネシアと、約１質量パーセント以上のカルシアと、０より多く約２質量パーセントまでのリチアとの繊維化物を含む、請求項１に記載の無機繊維。
【請求項３】
約６５〜約８６質量パーセントのシリカと、約５〜約３５質量パーセントのマグネシアと、約１質量パーセント以上のカルシアと、０より多く約１質量パーセントまでのリチアとの繊維化物を含む、請求項１に記載の無機繊維。
【請求項４】
約７０〜約８５質量パーセントのシリカと、約１０〜約２５質量パーセントのマグネシアと、約１質量パーセント以上のカルシアと、０より多く約５質量パーセントまでのリチアとの繊維化物を含む、請求項１に記載の無機繊維。
【請求項５】
約７０〜約８５質量パーセントのシリカと、約１０〜約２５質量パーセントのマグネシアと、約１質量パーセント以上のカルシアと、０より多く約１質量パーセントまでのリチアとの繊維化物を含む、請求項１に記載の無機繊維。
【請求項６】
約７０〜約８５質量パーセントのシリカと、約１０〜約２５質量パーセントのマグネシアと、約１質量パーセント以上のカルシアと、０より多く約２質量パーセントまでのリチアと、０より多く約３質量パーセントまでのアルミナとの繊維化物を含む、請求項１に記載の無機繊維。
【請求項７】
約７５〜約８２質量パーセントのシリカと、約１２〜約２５質量パーセントのマグネシアと、約１〜約３質量パーセントのカルシアと、０より多く約２質量パーセントまでのリチアとの繊維化物を含む、請求項１に記載の無機繊維。
【請求項８】
約７５〜約８２質量パーセントのシリカと、約１２〜約２５質量パーセントのマグネシアと、約１〜約３質量パーセントのカルシアと、０より多く約１質量パーセントまでのリチアとの繊維化物を含む、請求項７に記載の無機繊維。
【請求項９】
約７５〜約８２質量パーセントのシリカと、約１２〜約２５質量パーセントのマグネシアと、約１〜約３質量パーセントのカルシアと、０より多く約０．７５質量パーセントまでのリチアとの繊維化物を含む、請求項７に記載の無機繊維。
【請求項１０】
約７５〜約８２質量パーセントのシリカと、約１２〜約２５質量パーセントのマグネシアと、約１〜約３質量パーセントのカルシアと、０より多く約０．５質量パーセントまでのリチアとの繊維化物を含む、請求項７に記載の無機繊維。
【請求項１１】
約７５〜約８２質量パーセントのシリカと、約１２〜約２５質量パーセントのマグネシアと、約１〜約３質量パーセントのカルシアと、０より多く約１質量パーセントまでのリチアと、０より多く約３質量パーセントまでのアルミナとの繊維化物を含む、請求項７に記載の無機繊維。
【請求項１２】
約７５〜約８２質量パーセントのシリカと、約５〜約２５質量パーセントのマグネシアと、３質量パーセントより多くのカルシアと、０より多く約２質量パーセントまでのリチアとの繊維化物を含む、請求項１に記載の無機繊維。
【請求項１３】
約７５〜約８２質量パーセントのシリカと、約５〜約２５質量パーセントのマグネシアと、３質量パーセントより多くのカルシアと、０より多く約１質量パーセントまでのリチアとの繊維化物を含む、請求項１２に記載の無機繊維。
【請求項１４】
約７５〜約８２質量パーセントのシリカと、約５〜約２５質量パーセントのマグネシアと、３質量パーセントより多くのカルシアと、０より多く約０．７５質量パーセントまでのリチアとの繊維化物を含む、請求項１２に記載の無機繊維。
【請求項１５】
約７５〜約８２質量パーセントのシリカと、約５〜約２５質量パーセントのマグネシアと、３質量パーセントより多くのカルシアと、０より多く約０．５質量パーセントまでのリチアとの繊維化物を含む、請求項１２に記載の無機繊維。
【請求項１６】
約７５〜約８２質量パーセントのシリカと、約５〜約２５質量パーセントのマグネシアと、３質量パーセントより多くのカルシアと、０より多く約１質量パーセントまでのリチアと、０より多く約３質量パーセントまでのアルミナとの繊維化物を含む、請求項１２に記載の無機繊維。
【請求項１７】
約７５〜約８２質量パーセントのシリカと、約５〜約２５質量パーセントのマグネシアと、約３〜約６質量パーセントのカルシアと、０より多く約２質量パーセントまでのリチアとの繊維化物を含む、請求項１２に記載の無機繊維。
【請求項１８】
バルク繊維、ブランケット、ブロック、ボード、コーキング組成物、セメント組成物、コーティング、フェルト、マット、成形可能な組成物、モジュール、ペーパー、ポンプ注送が可能な組成物、パテ組成物、シート、タンピング混合物、真空鋳造造形物、真空鋳造鋳型、または織物、ブレード、クロス、ファブリック、ロープ、テープ、スリービング、芯材のうちの少なくとも１つを含む、無機繊維含有物品であって、請求項１〜１７のいずれか１項に記載の繊維化物を含む複数の無機繊維を含む、物品。
【発明の詳細な説明】
【技術分野】
【０００１】
熱、電気、または音に対する絶縁材料として有用であり、１２６０℃以上の連続使用温度を有する高温耐性無機繊維が提供される。高温耐性無機繊維は、容易に製造可能であり、使用温度への曝露後に低い収縮を示し、使用温度への継続的な曝露後に優れた機械的強度を保持し、生理的流体中で低い生体内耐久性（biopersistence）を示す。
【背景技術】
【０００２】
耐火性セラミック繊維、例えばアルミノケイ酸塩の化学的性質に基づくものなどが、１９５０年代にそれらが開発されてから、断熱および電気絶縁用途で幅広く販売されてきた。１９８０年代に行われたげっ歯類での吸入研究から、生体内耐久性の耐火性セラミック繊維に関連する発がん可能性のレベルが実証された。これらの研究が、耐火性セラミック繊維の代替物として、生理的な肺液に可溶性であり生体内耐久性がない無機繊維を開発しようとする産業の動機となった。
候補の繊維が提案されてきたが、これらの繊維の使用温度の限界は、高温耐性耐火性セラミック繊維が使用される用途の多くに適合するほど十分に高くなかった。例えば、このような低生体内耐久性の繊維はしばしば、連続使用温度での高い線収縮を示すか、および／または１２６０℃以上の連続使用温度に曝露されたときに、典型的な耐火性セラミック繊維の性能と比較して低減された機械特性を示す。
高温耐性で、低生体内耐久性の繊維は、絶縁される物品に有効な熱からの保護を提供するために、予測される曝露温度で、また、予測される使用温度への長期または連続曝露の後に、最小の線収縮を示すべきである。
絶縁で使用される繊維において重要な収縮特性で表されるような温度耐性に加えて、低生体内耐久性の繊維は、繊維が使用中におけるその構造的な完全性および断熱特性の維持を可能にする、予測される使用または実用温度（service temperature）への曝露中およびその後の機械特性の特徴を有することも必要である。
【０００３】
繊維の機械的完全性の１つの特徴は、その実用後の脆化である。繊維がより砕け易いほど、すなわち繊維が粉砕され易い、または崩れて粉末状になり易いほど、繊維が有する機械的完全性はより低い。一般的に、生理的流体中で高温耐性と低生体内耐久性の両方を示す無機繊維はまた、高度な実用後脆化も示す。そのため、その絶縁目的を達成するのに必要な構造を提供できるように実用温度に曝露した後に、強度または機械的完全性を欠いたもろい繊維が生じる。繊維の機械的完全性の他の尺度としては、圧縮強度および圧縮回復性が挙げられる。
生理的流体中で低い生体内耐久性を示し、１２６０℃以上の実用温度への曝露中およびその後に低い収縮性を示し、さらに、予測される使用温度への曝露後に低い脆性を示し、また、１２６０℃以上の使用温度への曝露後に機械的完全性を維持する、所望の成分の繊維化可能な溶融物から容易に製造できるように改善された粘度を有する改善された無機繊維組成物を生産することが望ましい。
【発明の概要】
【０００４】
無機繊維が、１２６０℃、１４００℃以上の高温に曝露される場合に改善された熱安定性を示す、高温耐性で低生体内耐久性の無機繊維が提供される。ケイ酸マグネシウム無機繊維中に、少なくとも１種のアルカリ金属酸化物と、酸化マグネシウムとは異なる少なくとも１つのアルカリ土類金属酸化物との相乗的な量を意図的に包含させることにより、アルカリ金属酸化物とアルカリ土類金属酸化物との相乗的な組合せを包含しないアルカリ土類ケイ酸塩繊維と比し、繊維の線収縮を低減し、繊維の機械的強度を強化することが発見された。本開示において、ケイ酸マグネシウム無機物中の、酸化マグネシウムとは異なる少なくとも１つのアルカリ土類金属酸化物は、「追加のアルカリ土類金属酸化物」と称される。意図的な相乗的な量はまた、より簡単な製造し易さおよびより優れた繊維品質が提供されるように、原材料の溶融物の改善された粘度ももたらす。
【０００５】
特定の例示的な実施形態によれば、高温耐性で低生体内耐久性の無機繊維は、１つのアルカリ金属酸化物と１つの追加のアルカリ土類金属酸化物との相乗的な量が意図的に包含されたケイ酸マグネシウム繊維を含む。他の例示的な実施形態によれば、高温耐性で低生体内耐久性の無機繊維は、酸化リチウムとカルシアとの相乗的な量が意図的に包含されたケイ酸マグネシウム繊維を含む。
無機繊維は、生理溶液中での低い生体内耐久性、予測される使用温度への曝露後の、低減された線収縮、改善された機械的強度および圧縮回復性を示す。
【図面の簡単な説明】
【０００６】
【図１】登録商標ＩＳＯＦＲＡＸで市販されている低生体内耐久性のケイ酸マグネシウム繊維、および本明細書で開示された無機繊維の特定の例示的な実施形態を調製するのに使用される繊維溶融物の粘度を比較する温度−粘度曲線の図である。
【発明を実施するための形態】
【０００７】
特定の実施形態によれば、無機繊維は、シリカ、マグネシア、カルシアおよび酸化リチウムの繊維化物を含む。
特定の実施形態によれば、無機繊維は、シリカ、マグネシア、カルシア、酸化リチウム、およびさらなる粘度調整剤の繊維化物を含む。
特定の実施形態によれば、無機繊維は、シリカ、マグネシア、酸化リチウム、カルシアおよびアルミナの繊維化物を含む。
特定の実施形態によれば、無機繊維は、シリカ、マグネシア、酸化リチウム、カルシアおよびボリアの繊維化物を含む。
特定の実施形態によれば、無機繊維は、シリカ、マグネシア、酸化リチウム、カルシアおよびアルミナとボリアとの混合物の繊維化物を含む。
特定の実施形態によれば、無機繊維は、シリカ、マグネシア、ジルコニア、酸化リチウム、カルシアおよびさらなる粘度調整剤の繊維化物を含む。
特定の実施形態によれば、無機繊維は、シリカ、マグネシア、ジルコニア、酸化リチウム、カルシアおよびアルミナの繊維化物を含む。
特定の実施形態によれば、無機繊維は、シリカ、マグネシア、ジルコニア、酸化リチウム、カルシアおよびボリアの繊維化物を含む。
特定の実施形態によれば、無機繊維は、シリカ、マグネシア、ジルコニア、酸化リチウム、カルシアおよびアルミナとボリアとの混合物の繊維化物を含む。
【０００８】
本発明の開示中に値の範囲が記載される場合、端点も含めてその範囲内の全ての値が開示されたとみなされることが意図されることが理解されるものとする。例えば、「６５〜８６の範囲のシリカ」は、６５〜８６の間の連続した数値のうち可能な全ての数値を指し示すと読むことができる。本発明者らは、その範囲内の全ての値が具体的に述べられているものとみなされることを認識し理解しており、また、本発明者らは、その範囲全体およびその範囲内の全ての値に対して所有権を有することが理解されるものとする。
本発明の開示において、値と共に使用される用語「約」は、述べられた値を含み、文脈によって規定される意味を有する。例えばそれは、少なくとも特定の値の測定に関連するある程度の誤差を含む。当業者であれば、用語「約」は、本明細書では、本開示の組成物および／または方法において、列挙された値の「およその（約）」量が所望の程度の有効性を生じることを意味するものとして使用されることを理解しているものとする。当業者であれば、実施形態における任意の構成要素のパーセンテージ、量または数量の値に関する「約」の境界は、値を変化させること、各値につき組成物の有効性を決定すること、および本開示に従って所望の程度の有効性を有する組成物を生じる値の範囲を決定することによって決定できることをさらに理解しているものとする。用語「約」はさらに、組成物が、組成物の有効性または安全性を変更しない他の材料の微量構成要素を含有し得る可能性を反映するのに使用される。
本開示において、用語「実質的に」は、特定された特性または環境を測定可能なほどは損なわないだけ十分に小さい逸脱の程度を指す。許容できる逸脱の正確な程度は、一部のケースにおいて、具体的な状況に依存し得る。成句「実質的に含まない」は、組成物が、繊維溶融物に意図的に添加されないものの繊維の原料となる未加工の出発原料中に存在する可能性がある、微量より多くのいかなる量の不純物も含まないことを意味する。
【０００９】
本明細書で開示された組成物の質量パーセンテージは、繊維の総質量に基づく。繊維の総質量パーセントが１００％を超え得ないことは当業者には理解されるものとする。例えば、６５〜８６質量パーセントのシリカ、１４〜３５質量パーセントのマグネシア、０．１〜５質量パーセントのカルシア、および０．１〜２質量パーセントの酸化リチウムを含む繊維組成物は１００％を超えないことを、当業者であれば容易に認識し理解しているものとする。繊維の１００質量％を超えないように、所望の量のシリカ、マグネシア、カルシアおよび酸化リチウムを包含するように、シリカおよびマグネシアの量が調整されることを、当業者であれば理解しているものとする。
特定の例示的な実施形態によれば、無機繊維は、約６５〜約８６質量パーセントのシリカ、０より多く約３５質量パーセントまでのマグネシア、カルシア、および酸化リチウムの繊維化物を含む。
【００１０】
特定の例示的な実施形態によれば、無機繊維は、約６５〜約８６質量パーセントのシリカ、０より多く約３５質量パーセントまでのマグネシア、０より多く約３５質量パーセントまでのカルシア、および酸化リチウムの繊維化物を含む。
特定の例示的な実施形態によれば、無機繊維は、約６５〜約８６質量パーセントのシリカ、０より多く約３５質量パーセントまでのマグネシア、０より多く約３５質量パーセントまでのカルシア、および０より多く約５質量パーセントまでの酸化リチウムの繊維化物を含む。
特定の例示的な実施形態によれば、無機繊維は、約６５〜約８６質量パーセントのシリカ、５より多く約３５質量パーセントまでのマグネシア、１より多く約１５質量パーセントまでのカルシア、および約０．１〜約５質量パーセントの酸化リチウムの繊維化物を含む。
【００１１】
特定の例示的な実施形態によれば、無機繊維は、約６５〜約８６質量パーセントのシリカ、０より多く約３５質量パーセントまでのマグネシア、約０．１〜約１５質量パーセントのカルシア、および約０．１〜約５質量パーセントの酸化リチウムの繊維化物を含む。
特定の例示的な実施形態によれば、無機繊維は、約６５〜約８６質量パーセントのシリカ、０より多く約３５質量パーセントまでのマグネシア、約０．１〜約１０質量パーセントのカルシア、および約０．１〜約２質量パーセントの酸化リチウムの繊維化物を含む。
【００１２】
特定の例示的な実施形態によれば、無機繊維は、約６５〜約８６質量パーセントのシリカ、０より多く約３５質量パーセントまでのマグネシア、約０．１〜約５質量パーセントのカルシア、および約０．１〜約１質量パーセントの酸化リチウムの繊維化物を含む。
特定の例示的な実施形態によれば、無機繊維は、約６５〜約８６質量パーセントのシリカ、０より多く約３５質量パーセントまでのマグネシア、約０．１〜約３質量パーセントのカルシア、および約０．１〜約１質量パーセントの酸化リチウムの繊維化物を含む。
特定の例示的な実施形態によれば、無機繊維は、約６５〜約８６質量パーセントのシリカ、約５〜約３５質量パーセントのマグネシア、約０．１〜約１５質量パーセントのカルシア、および約０．１〜約５質量パーセントの酸化リチウムの繊維化物を含む。
特定の例示的な実施形態によれば、無機繊維は、約６５〜約８６質量パーセントのシリカ、約５〜約３５質量パーセントのマグネシア、１より多く約１５質量パーセントまでのカルシア、および約０．１〜約５質量パーセントの酸化リチウムの繊維化物を含む。
特定の例示的な実施形態によれば、無機繊維は、約６５〜約８６質量パーセントのシリカ、約５〜約３５質量パーセントのマグネシア、約０．１〜約１０質量パーセントのカルシア、および約０．１〜約２質量パーセントの酸化リチウムの繊維化物を含む。
【００１３】
特定の例示的な実施形態によれば、無機繊維は、約６５〜約８６質量パーセントのシリカ、約５〜約３５質量パーセントのマグネシア、１より多く約１０質量パーセントまでのカルシア、および約０．１〜約２質量パーセントの酸化リチウムの繊維化物を含む。
特定の例示的な実施形態によれば、無機繊維は、約６５〜約８６質量パーセントのシリカ、約５〜約３５質量パーセントのマグネシア、約０．１〜約５質量パーセントのカルシア、および約０．１〜約１質量パーセントの酸化リチウムの繊維化物を含む。
特定の例示的な実施形態によれば、無機繊維は、約６５〜約８６質量パーセントのシリカ、約５〜約３５質量パーセントのマグネシア、１より多く約５質量パーセントまでのカルシア、および約０．１〜約１質量パーセントの酸化リチウムの繊維化物を含む。
【００１４】
特定の例示的な実施形態によれば、無機繊維は、約６５〜約８６質量パーセントのシリカ、約５〜約３５質量パーセントのマグネシア、約０．１〜約３質量パーセントのカルシア、および約０．１〜約１質量パーセントの酸化リチウムの繊維化物を含む。
特定の例示的な実施形態によれば、無機繊維は、約６５〜約８６質量パーセントのシリカ、約１０〜約２５質量パーセントのマグネシア、約０．１〜約１５質量パーセントのカルシア、および約０．１〜約５質量パーセントの酸化リチウムの繊維化物を含む。
特定の例示的な実施形態によれば、無機繊維は、約６５〜約８６質量パーセントのシリカ、約１０〜約２５質量パーセントのマグネシア、１より多く約１５質量パーセントまでのカルシア、および約０．１〜約５質量パーセントの酸化リチウムの繊維化物を含む。
特定の例示的な実施形態によれば、無機繊維は、約６５〜約８６質量パーセントのシリカ、約１０〜約２５質量パーセントのマグネシア、約０．１〜約１０質量パーセントのカルシア、および約０．１〜約２質量パーセントの酸化リチウムの繊維化物を含む。
【００１５】
特定の例示的な実施形態によれば、無機繊維は、約６５〜約８６質量パーセントのシリカ、約１０〜約２５質量パーセントのマグネシア、１より多く約１０質量パーセントまでのカルシア、および約０．１〜約２質量パーセントの酸化リチウムの繊維化物を含む。
特定の例示的な実施形態によれば、無機繊維は、約６５〜約８６質量パーセントのシリカ、約１０〜約２５質量パーセントのマグネシア、約０．１〜約５質量パーセントのカルシア、および約０．１〜約１質量パーセントの酸化リチウムの繊維化物を含む。
特定の例示的な実施形態によれば、無機繊維は、約６５〜約８６質量パーセントのシリカ、約１０〜約２５質量パーセントのマグネシア、１より多く約５質量パーセントまでのカルシア、および約０．１〜約１質量パーセントの酸化リチウムの繊維化物を含む。
【００１６】
特定の例示的な実施形態によれば、無機繊維は、約６５〜約８６質量パーセントのシリカ、約１０〜約２５質量パーセントのマグネシア、約０．１〜約３質量パーセントのカルシア、および約０．１〜約１質量パーセントの酸化リチウムの繊維化物を含む。
特定の例示的な実施形態によれば、無機繊維は、約６５〜約８６質量パーセントのシリカ、約１０〜約２５質量パーセントのマグネシア、１より多く約３質量パーセントまでのカルシア、および約０．１〜約１質量パーセントの酸化リチウムの繊維化物を含む。
特定の例示的な実施形態によれば、無機繊維は、約６５〜約８６質量パーセントのシリカ、０より多く約３５質量パーセントまでのマグネシア、０より多く約３５質量パーセントまでのカルシア、酸化リチウムおよびボリアの繊維化物を含む。
特定の例示的な実施形態によれば、無機繊維は、約６５〜約８６質量パーセントのシリカ、約１０〜約２５質量パーセントのマグネシア、１より多く約１０質量パーセントまでのカルシア、約０．１〜約２質量パーセントの酸化リチウムおよび約０．１〜約５質量パーセントのボリアの繊維化物を含む。
【００１７】
特定の例示的な実施形態によれば、無機繊維は、約６５〜約８６質量パーセントのシリカ、約１０〜約２５質量パーセントのマグネシア、１より多く約１０質量パーセントまでのカルシア、酸化リチウムおよびアルミナとボリアとの組合せの繊維化物を含む。
特定の例示的な実施形態によれば、無機繊維は、約６５〜約８６質量パーセントのシリカ、約１０〜約２５質量パーセントのマグネシア、１より多く約１０質量パーセントまでのカルシア、約０．１〜約２質量パーセントの酸化リチウム、約０．１〜約５質量パーセントのアルミナ、および約０．１〜約５質量パーセントのボリアの繊維化物を含む。
【００１８】
特定の例示的な実施形態によれば、無機繊維は、約６５〜約８６質量パーセントのシリカ、約５〜約３５質量パーセントのマグネシア、１より多く約３５質量パーセントまでのカルシア、および０より多く約２質量パーセントまでの酸化リチウムの繊維化物を含む。
特定の例示的な実施形態によれば、無機繊維は、約６５〜約８６質量パーセントのシリカ、約５〜約３５質量パーセントのマグネシア、１より多く約３５質量パーセントまでのカルシア、および約０．１〜約１．５質量パーセントの酸化リチウムの繊維化物を含む。
【００１９】
特定の例示的な実施形態によれば、無機繊維は、約６５〜約８６質量パーセントのシリカ、約５〜約３５質量パーセントのマグネシア、１より多く約３５質量パーセントまでのカルシア、および約０．１〜約１質量パーセントの酸化リチウムの繊維化物を含む。
特定の例示的な実施形態によれば、無機繊維は、約６５〜約８６質量パーセントのシリカ、約５〜約３５質量パーセントのマグネシア、１より多く約３５質量パーセントまでのカルシア、および約０．１〜約０．７５質量パーセントの酸化リチウムの繊維化物を含む。
特定の例示的な実施形態によれば、無機繊維は、約６５〜約８６質量パーセントのシリカ、約５〜約３５質量パーセントのマグネシア、１より多く約３５質量パーセントまでのカルシア、および約０．１〜約０．５質量パーセントの酸化リチウムの繊維化物を含む。
【００２０】
特定の例示的な実施形態によれば、無機繊維は、約６５〜約８６質量パーセントのシリカ、約５〜約３５質量パーセントのマグネシア、１より多く約３５質量パーセントまでのカルシア、０より多く約２質量パーセントまでの酸化リチウムおよびアルミナの繊維化物を含む。
特定の例示的な実施形態によれば、無機繊維は、約６５〜約８６質量パーセントのシリカ、約５〜約３５質量パーセントのマグネシア、１より多く約３５質量パーセントまでのカルシア、ならびに約０．１〜約２質量パーセントの酸化リチウムおよびアルミナの繊維化物を含む。
特定の例示的な実施形態によれば、無機繊維は、約６５〜約８６質量パーセントのシリカ、約５〜約３５質量パーセントのマグネシア、１より多く約３５質量パーセントまでのカルシア、０より多く約２質量パーセントまでの酸化リチウムおよびボリアの繊維化物を含む。
特定の例示的な実施形態によれば、無機繊維は、約６５〜約８６質量パーセントのシリカ、約５〜約３５質量パーセントのマグネシア、１より多く約３５質量パーセントまでのカルシア、ならびに約０．１〜約２質量パーセントの酸化リチウムおよびボリアの繊維化物を含む。
特定の例示的な実施形態によれば、無機繊維は、約６５〜約８６質量パーセントのシリカ、０より多く約３５質量パーセントまでのマグネシア、０より多く約３５質量パーセントまでのカルシア、０より多く約２質量パーセントまでの酸化リチウムおよびアルミナとボリアとの組合せの繊維化物を含む。
【００２１】
特定の例示的な実施形態によれば、無機繊維は、約６５〜約８６質量パーセントのシリカ、約５〜約３５質量パーセントのマグネシア、１より多く約３５質量パーセントまでのカルシア、ならびに約０．１〜約２質量パーセントの酸化リチウムおよびアルミナとボリアとの組合せの繊維化物を含む。
特定の例示的な実施形態によれば、無機繊維は、約６５〜約８６質量パーセントのシリカ、０より多く約３５質量パーセントまでのマグネシア、０より多く約３５質量パーセントまでのカルシア、０より多く約２質量パーセントまでの酸化リチウム、および０より多く約５質量パーセントまでのアルミナの繊維化物を含む。
特定の例示的な実施形態によれば、無機繊維は、約６５〜約８６質量パーセントのシリカ、０より多く約３５質量パーセントまでのマグネシア、０より多く約３５質量パーセントまでのカルシア、約０．１〜約２質量パーセントの酸化リチウム、および０より多く約５質量パーセントまでのアルミナの繊維化物を含む。
【００２２】
特定の例示的な実施形態によれば、無機繊維は、約６５〜約８６質量パーセントのシリカ、０より多く約３５質量パーセントまでのマグネシア、０より多く約３５質量パーセントまでのカルシア、約０．５〜約２質量パーセントの酸化リチウム、および０より多く約５質量パーセントまでのアルミナの繊維化物を含む。
特定の例示的な実施形態によれば、無機繊維は、約６５〜約８６質量パーセントのシリカ、０より多く約３５質量パーセントまでのマグネシア、０より多く約３５質量パーセントまでのカルシア、約１〜約２質量パーセントの酸化リチウム、および０より多く約５質量パーセントまでのアルミナの繊維化物を含む。
【００２３】
特定の例示的な実施形態によれば、無機繊維は、約６５〜約８６質量パーセントのシリカ、０より多く約３５質量パーセントまでのマグネシア、０より多く約３５質量パーセントまでのカルシア、約１．５〜約２質量パーセントの酸化リチウム、および０より多く約５質量パーセントまでのアルミナの繊維化物を含む。
特定の例示的な実施形態によれば、無機繊維は、約６５〜約８６質量パーセントのシリカ、約１０〜約３５質量パーセントのマグネシア、０より多く約１５質量パーセントまでのカルシア、０より多く約２質量パーセントまでの酸化リチウム、および０より多く約５質量パーセントまでのアルミナの繊維化物を含む。
特定の例示的な実施形態によれば、無機繊維は、約６５〜約８６質量パーセントのシリカ、約１０〜約３５質量パーセントのマグネシア、約０．１〜約１０質量パーセントのカルシア、および約０．１〜約２質量パーセントの酸化リチウムの繊維化物を含む。
【００２４】
特定の例示的な実施形態によれば、無機繊維は、約６５〜約８６質量パーセントのシリカ、約１０〜約３５質量パーセントのマグネシア、約０．１〜約１０質量パーセントのカルシア、および約０．１〜約１．５質量パーセントの酸化リチウムの繊維化物を含む。
特定の例示的な実施形態によれば、無機繊維は、約６５〜約８６質量パーセントのシリカ、約１０〜約３５質量パーセントのマグネシア、約０．１〜約１０質量パーセントのカルシア、および約０．１〜約１質量パーセントの酸化リチウムの繊維化物を含む。
特定の例示的な実施形態によれば、無機繊維は、約６５〜約８６質量パーセントのシリカ、約１０〜約３５質量パーセントのマグネシア、約０．１〜約１０質量パーセントのカルシア、および約０．１〜約０．７５質量パーセントの酸化リチウムの繊維化物を含む。
【００２５】
特定の例示的な実施形態によれば、無機繊維は、約６５〜約８６質量パーセントのシリカ、約１０〜約３５質量パーセントのマグネシア、約０．１〜約１０質量パーセントのカルシア、および約０．１〜約０．５質量パーセントの酸化リチウムの繊維化物を含む。
特定の例示的な実施形態によれば、無機繊維は、約６５〜約８６質量パーセントのシリカ、約１０〜約３５質量パーセントのマグネシア、１より多く約１５質量パーセントまでのカルシア、約０．１〜約２質量パーセントの酸化リチウム、および約０．１〜約５質量パーセントのアルミナの繊維化物を含む。
特定の例示的な実施形態によれば、無機繊維は、約７０〜約８２質量パーセントのシリカ、約１０〜約２５質量パーセントのマグネシア、１より多く約１５質量パーセントまでのカルシア、約０．１〜約２質量パーセントの酸化リチウム、および約０．１〜約５質量パーセントのアルミナの繊維化物を含む。
【００２６】
特定の例示的な実施形態によれば、無機繊維は、約７０〜約８２質量パーセントのシリカ、約１０〜約２５質量パーセントのマグネシア、１より多く約１５質量パーセントまでのカルシア、約０．１〜約１．５質量パーセントの酸化リチウム、および約０．１〜約５質量パーセントのアルミナの繊維化物を含む。
特定の例示的な実施形態によれば、無機繊維は、約７０〜約８２質量パーセントのシリカ、約１０〜約２５質量パーセントのマグネシア、１より多く約１５質量パーセントまでのカルシア、約０．１〜約１質量パーセントの酸化リチウム、および約０．１〜約５質量パーセントのアルミナの繊維化物を含む。
特定の例示的な実施形態によれば、無機繊維は、約７０〜約８２質量パーセントのシリカ、約１０〜約２５質量パーセントのマグネシア、１より多く約１５質量パーセントまでのカルシア、約０．１〜約０．８質量パーセントの酸化リチウム、および約０．１〜約５質量パーセントのアルミナの繊維化物を含む。
【００２７】
特定の例示的な実施形態によれば、無機繊維は、約７０〜約８２質量パーセントのシリカ、約１０〜約２５質量パーセントのマグネシア、１より多く約１５質量パーセントまでのカルシア、約０．１〜約０．５質量パーセントの酸化リチウム、および約０．１〜約５質量パーセントのアルミナの繊維化物を含む。
特定の例示的な実施形態によれば、無機繊維は、約６５〜約８６質量パーセントのシリカ、約１０〜約３５質量パーセントのマグネシア、０より多く約１５質量パーセントまでのカルシア、約０．５〜約２質量パーセントの酸化リチウム、および０より多く約５質量パーセントまでのアルミナの繊維化物を含む。
【００２８】
特定の例示的な実施形態によれば、無機繊維は、約６５〜約８６質量パーセントのシリカ、約１０〜約３５質量パーセントのマグネシア、１より多く約１５質量パーセントまでのカルシア、約０．５〜約２質量パーセントの酸化リチウム、および約０．１〜約５質量パーセントのアルミナの繊維化物を含む。
特定の例示的な実施形態によれば、無機繊維は、約６５〜約８６質量パーセントのシリカ、約１０〜約２５質量パーセントのマグネシア、１より多く約１５質量パーセントまでのカルシア、約０．５〜約２質量パーセントの酸化リチウム、および０より多く約５質量パーセントまでのアルミナの繊維化物を含む。
特定の例示的な実施形態によれば、無機繊維は、約７０〜約８２質量パーセントのシリカ、約１０〜約２５質量パーセントのマグネシア、１より多く約１５質量パーセントまでのカルシア、約０．５〜約３質量パーセントの酸化リチウム、および約０．１〜約５質量パーセントのアルミナの繊維化物を含む。
特定の例示的な実施形態によれば、無機繊維は、約７０〜約８２質量パーセントのシリカ、約１０〜約２５質量パーセントのマグネシア、１より多く約１５質量パーセントまでのカルシア、約０．５〜約２．５質量パーセントの酸化リチウム、および約０．１〜約５質量パーセントのアルミナの繊維化物を含む。
【００２９】
特定の例示的な実施形態によれば、無機繊維は、約７０〜約８２質量パーセントのシリカ、約１０〜約２５質量パーセントのマグネシア、１より多く約１５質量パーセントまでのカルシア、約０．５〜約２質量パーセントの酸化リチウム、および約０．１〜約５質量パーセントのアルミナの繊維化物を含む。
特定の例示的な実施形態によれば、無機繊維は、約７０〜約８２質量パーセントのシリカ、約１０〜約２５質量パーセントのマグネシア、１より多く約１５質量パーセントまでのカルシア、約０．５〜約１．５質量パーセントの酸化リチウム、および約０．１〜約５質量パーセントのアルミナの繊維化物を含む。
【００３０】
特定の例示的な実施形態によれば、無機繊維は、約７０〜約８２質量パーセントのシリカ、約１０〜約２５質量パーセントのマグネシア、１より多く約１５質量パーセントまでのカルシア、約０．５〜約１質量パーセントの酸化リチウム、および約０．１〜約５質量パーセントのアルミナの繊維化物を含む。
特定の例示的な実施形態によれば、無機繊維は、約６５〜約８６質量パーセントのシリカ、約１０〜約３５質量パーセントのマグネシア、０より多く約１５質量パーセントまでのカルシア、約１〜約２質量パーセントの酸化リチウム、および０より多く約５質量パーセントまでのアルミナの繊維化物を含む。
【００３１】
特定の例示的な実施形態によれば、無機繊維は、約６５〜約８６質量パーセントのシリカ、約１０〜約３５質量パーセントのマグネシア、０より多く約１５質量パーセントまでのカルシア、約１．５〜約２質量パーセントの酸化リチウム、および０より多く約５質量パーセントまでのアルミナの繊維化物を含む。
特定の例示的な実施形態によれば、無機繊維は、約７０〜約８２質量パーセントのシリカ、約１０〜約２５質量パーセントのマグネシア、１より多く約１５質量パーセントまでのカルシア、約１〜約２質量パーセントの酸化リチウム、および約０．１〜約５質量パーセントのアルミナの繊維化物を含む。
【００３２】
特定の例示的な実施形態によれば、無機繊維は、約６５〜約８６質量パーセントのシリカ、約１０〜約３５質量パーセントのマグネシア、０より多く約６質量パーセントまでのカルシア、０より多く約２質量パーセントまでの酸化リチウム、および０より多く約５質量パーセントまでのアルミナの繊維化物を含む。
特定の例示的な実施形態によれば、無機繊維は、約６５〜約８６質量パーセントのシリカ、約１０〜約３５質量パーセントのマグネシア、０より多く約６質量パーセントまでのカルシア、０より多く約１質量パーセントまでの酸化リチウム、および０より多く約５質量パーセントまでのアルミナの繊維化物を含む。
特定の例示的な実施形態によれば、無機繊維は、約６５〜約８６質量パーセントのシリカ、約１０〜約３５質量パーセントのマグネシア、０より多く約６質量パーセントまでのカルシア、０より多く約０．５質量パーセントまでの酸化リチウム、および０より多く約５質量パーセントまでのアルミナの繊維化物を含む。
特定の例示的な実施形態によれば、無機繊維は、約６５〜約８６質量パーセントのシリカ、約１０〜約３５質量パーセントのマグネシア、１より多く約６質量パーセントまでのカルシア、約０．１〜約２質量パーセントの酸化リチウム、および約０．１〜約５質量パーセントのアルミナの繊維化物を含む。
特定の例示的な実施形態によれば、無機繊維は、約６５〜約８６質量パーセントのシリカ、約１０〜約３５質量パーセントのマグネシア、１より多く約６質量パーセントまでのカルシア、約０．１〜約１質量パーセントの酸化リチウム、および約０．１〜約５質量パーセントのアルミナの繊維化物を含む。
特定の例示的な実施形態によれば、無機繊維は、約７０〜約８２質量パーセントのシリカ、約１０〜約２５質量パーセントのマグネシア、１より多く約６質量パーセントまでのカルシア、約０．１〜約２質量パーセントの酸化リチウム、および約０．１〜約５質量パーセントのアルミナの繊維化物を含む。
【００３３】
特定の例示的な実施形態によれば、無機繊維は、約７０〜約８２質量パーセントのシリカ、約１０〜約２５質量パーセントのマグネシア、１より多く約６質量パーセントまでのカルシア、約０．１〜約１質量パーセントの酸化リチウム、および約０．１〜約５質量パーセントのアルミナの繊維化物を含む。
特定の例示的な実施形態によれば、無機繊維は、約６５〜約８６質量パーセントのシリカ、約１０〜約３５質量パーセントのマグネシア、０より多く約３質量パーセントまでのカルシア、０より多く約２質量パーセントまでの酸化リチウム、および０より多く約５質量パーセントまでのアルミナの繊維化物を含む。
特定の例示的な実施形態によれば、無機繊維は、約６５〜約８６質量パーセントのシリカ、約１０〜約３５質量パーセントのマグネシア、０より多く約３質量パーセントまでのカルシア、０より多く約１質量パーセントまでの酸化リチウム、および０より多く約５質量パーセントまでのアルミナの繊維化物を含む。
【００３４】
特定の例示的な実施形態によれば、無機繊維は、約６５〜約８６質量パーセントのシリカ、約１０〜約３５質量パーセントのマグネシア、０より多く約３質量パーセントまでのカルシア、０より多く約０．５質量パーセントまでの酸化リチウム、および０より多く約５質量パーセントまでのアルミナの繊維化物を含む。
特定の例示的な実施形態によれば、無機繊維は、約６５〜約８６質量パーセントのシリカ、約１０〜約３５質量パーセントのマグネシア、１より多く約３質量パーセントまでのカルシア、約０．１〜約２質量パーセントの酸化リチウム、および約０．１〜約５質量パーセントのアルミナの繊維化物を含む。
【００３５】
特定の例示的な実施形態によれば、無機繊維は、約６５〜約８６質量パーセントのシリカ、約１０〜約３５質量パーセントのマグネシア、１より多く約３質量パーセントまでのカルシア、約０．１〜約１質量パーセントの酸化リチウム、および約０．１〜約５質量パーセントのアルミナの繊維化物を含む。
特定の例示的な実施形態によれば、無機繊維は、約７０〜約８２質量パーセントのシリカ、約１０〜約２５質量パーセントのマグネシア、１より多く約３質量パーセントまでのカルシア、約０．１〜約２質量パーセントの酸化リチウム、および約０．１〜約５質量パーセントのアルミナの繊維化物を含む。
【００３６】
特定の例示的な実施形態によれば、無機繊維は、約７０〜約８２質量パーセントのシリカ、約１０〜約２５質量パーセントのマグネシア、１より多く約３質量パーセントまでのカルシア、約０．１〜約１質量パーセントの酸化リチウム、および約０．１〜約５質量パーセントのアルミナの繊維化物を含む。
特定の例示的な実施形態によれば、無機繊維は、約７５〜約８２質量パーセントのシリカ、約１２〜約２５質量パーセントのマグネシア、０より多く約３質量パーセントまでのカルシア、０より多く約０．５質量パーセントまでの酸化リチウム、および０より多く約３質量パーセントまでのアルミナの繊維化物を含む。
特定の例示的な実施形態によれば、無機繊維は、約７５〜約８２質量パーセントのシリカ、約１２〜約２５質量パーセントのマグネシア、０より多く約３質量パーセントまでのカルシア、０より多く約０．２５質量パーセントまでの酸化リチウム、および０より多く約３質量パーセントまでのアルミナの繊維化物を含む。
特定の例示的な実施形態によれば、無機繊維は、約７５〜約８２質量パーセントのシリカ、約１２〜約２５質量パーセントのマグネシア、０より多く約３質量パーセントまでのカルシア、０より多く約０．１質量パーセントまでの酸化リチウム、および０より多く約３質量パーセントまでのアルミナの繊維化物を含む。
【００３７】
特定の例示的な実施形態によれば、無機繊維は、約７５〜約８２質量パーセントのシリカ、約１２〜約２５質量パーセントのマグネシア、１より多く約３質量パーセントまでのカルシア、約０．１〜約１質量パーセントの酸化リチウム、および約０．１〜約３質量パーセントのアルミナの繊維化物を含む。
特定の例示的な実施形態によれば、無機繊維は、約７５〜約８２質量パーセントのシリカ、約１２〜約２５質量パーセントのマグネシア、１より多く約３質量パーセントまでのカルシア、約０．１〜約０．８質量パーセントの酸化リチウム、および約０．１〜約３質量パーセントのアルミナの繊維化物を含む。
特定の例示的な実施形態によれば、無機繊維は、約７５〜約８２質量パーセントのシリカ、約１２〜約２５質量パーセントのマグネシア、１より多く約３質量パーセントまでのカルシア、約０．１〜約０．５質量パーセントの酸化リチウム、および約０．１〜約３質量パーセントのアルミナの繊維化物を含む。
【００３８】
特定の例示的な実施形態によれば、無機繊維は、約７５〜約８２質量パーセントのシリカ、０より多く約２２質量パーセントまでのマグネシア、約３質量パーセントより多くのカルシア、０より多く約１質量パーセントまでの酸化リチウム、および０より多く約３質量パーセントまでのアルミナの繊維化物を含む。
特定の例示的な実施形態によれば、無機繊維は、約７５〜約８２質量パーセントのシリカ、５より多く約２２質量パーセントまでのマグネシア、約３質量パーセントより多くのカルシア、約０．１〜約１質量パーセントの酸化リチウム、および約０．１〜約３質量パーセントのアルミナの繊維化物を含む。
【００３９】
特定の例示的な実施形態によれば、無機繊維は、約７５〜約８２質量パーセントのシリカ、０より多く約２２質量パーセントまでのマグネシア、約４質量パーセントより多くのカルシア、０より多く約１質量パーセントまでの酸化リチウム、および０より多く約３質量パーセントまでのアルミナの繊維化物を含む。
特定の例示的な実施形態によれば、無機繊維は、約７５〜約８２質量パーセントのシリカ、５より多く約２２質量パーセントまでのマグネシア、約４質量パーセントより多くのカルシア、約０．１〜約１質量パーセントの酸化リチウム、および約０．１〜約３質量パーセントのアルミナの繊維化物を含む。
特定の例示的な実施形態によれば、無機繊維は、約７５〜約８２質量パーセントのシリカ、０より多く約２２質量パーセントまでのマグネシア、約５質量パーセントより多くのカルシア、０より多く約１質量パーセントまでの酸化リチウム、および０より多く約３質量パーセントまでのアルミナの繊維化物を含む。
【００４０】
特定の例示的な実施形態によれば、無機繊維は、約７５〜約８２質量パーセントのシリカ、５より多く約２２質量パーセントまでのマグネシア、約５質量パーセントより多くのカルシア、約０．１〜約１質量パーセントの酸化リチウム、および約０．１〜約３質量パーセントのアルミナの繊維化物を含む。
特定の例示的な実施形態によれば、無機繊維は、約７５〜約８２質量パーセントのシリカ、０より多く約２２質量パーセントまでのマグネシア、約６質量パーセントより多くのカルシア、０より多く約１質量パーセントまでの酸化リチウム、および０より多く約３質量パーセントまでのアルミナの繊維化物を含む。
特定の例示的な実施形態によれば、無機繊維は、約７５〜約８２質量パーセントのシリカ、５より多く約２２質量パーセントまでのマグネシア、約６質量パーセントより多くのカルシア、約０．１〜約１質量パーセントの酸化リチウム、および約０．１〜約３質量パーセントのアルミナの繊維化物を含む。
特定の例示的な実施形態によれば、無機繊維は、約７０〜約８０質量パーセントのシリカ、約１５〜約３０質量パーセントのマグネシア、酸化リチウムおよびカルシアの繊維化物を含む。
【００４１】
特定の例示的な実施形態によれば、無機繊維は、約７０〜約８０質量パーセントのシリカ、約１５〜約３０質量パーセントのマグネシア、０より多く約２質量パーセントまでの酸化リチウム、および約１５〜約３０質量パーセントのカルシアの繊維化物を含む。
特定の例示的な実施形態によれば、無機繊維は、約７０〜約８０質量パーセントのシリカ、約１５〜約３０質量パーセントのマグネシア、約０．１〜約２質量パーセントの酸化リチウム、および約１５〜約３０質量パーセントのカルシアの繊維化物を含む。
特定の例示的な実施形態によれば、無機繊維は、約７０〜約８０質量パーセントのシリカ、約１５〜約３０質量パーセントのマグネシア、０より多く約１質量パーセントまでの酸化リチウム、および約１５〜約３０質量パーセントのカルシアの繊維化物を含む。
特定の例示的な実施形態によれば、無機繊維は、約７０〜約８０質量パーセントのシリカ、約１５〜約３０質量パーセントのマグネシア、約０．１〜約１質量パーセントの酸化リチウム、および約１５〜約３０質量パーセントのカルシアの繊維化物を含む。
【００４２】
特定の例示的な実施形態によれば、無機繊維は、約７０〜約８０質量パーセントのシリカ、約１５〜約３０質量パーセントのマグネシア、０より多く約０．７５質量パーセントまでの酸化リチウム、および約１５〜約３０質量パーセントのカルシアの繊維化物を含む。
特定の例示的な実施形態によれば、無機繊維は、約７０〜約８０質量パーセントのシリカ、約１５〜約３０質量パーセントのマグネシア、約０．１〜約０．７５質量パーセントの酸化リチウム、および約１５〜約３０質量パーセントのカルシアの繊維化物を含む。
【００４３】
特定の例示的な実施形態によれば、無機繊維は、約７０〜約８０質量パーセントのシリカ、約１５〜約３０質量パーセントのマグネシア、約１５〜約３０質量パーセントの酸化カルシウム、および酸化リチウムの繊維化物を含み、酸化リチウムの量は、０より多く約１質量パーセントまでの酸化リチウム、０より多く約０．９質量パーセントまでの酸化リチウム、０より多く約０．８質量パーセントまでの酸化リチウム、０より多く約０．７質量パーセントまでの酸化リチウム、０より多く約０．６質量パーセントまでの酸化リチウム、０より多く約０．５質量パーセントまでの酸化リチウム、０より多く約０．４質量パーセントまでの酸化リチウム、０より多く約０．３質量パーセントまでの酸化リチウム、または０より多く約０．２５質量パーセントまでの酸化リチウム、０より多く約０．２質量パーセントまでの酸化リチウム、０より多く約０．１７５質量パーセントまでの酸化リチウム、０より多く約０．１５質量パーセントまでの酸化リチウム、０より多く約０．１２５質量パーセントまでの酸化リチウム、０より多く約０．１質量パーセントまでの酸化リチウム、０より多く約０．０７５質量パーセントまでの酸化リチウム、０より多く約０．０５質量パーセントまでの酸化リチウム、０より多く約０．０２５質量パーセントまでの酸化リチウム、０より多く約０．０１２５質量パーセントまでの酸化リチウム、または０より多く約０．０１質量パーセントまでの酸化リチウムから選択され得る。
【００４４】
特定の例示的な実施形態によれば、無機繊維は、約７０〜約８０質量パーセントのシリカ、約１５〜約３０質量パーセントのマグネシア、０より多く約２質量パーセントまでの酸化リチウム、約１５〜約３０質量パーセントのカルシア、および０より多く約５質量パーセントまでのアルミナの繊維化物を含む。
特定の例示的な実施形態によれば、無機繊維は、約７０〜約８０質量パーセントのシリカ、約１５〜約３０質量パーセントのマグネシア、約０．１〜約２質量パーセントの酸化リチウム、約１５〜約３０質量パーセントのカルシア、および０より多く約５質量パーセントまでのアルミナの繊維化物を含む。
特定の例示的な実施形態によれば、無機繊維は、約７０〜約８０質量パーセントのシリカ、約１５〜約３０質量パーセントのマグネシア、約０．１〜約１質量パーセントの酸化リチウム、約１５〜約３０質量パーセントのカルシア、および０より多く約５質量パーセントまでのアルミナの繊維化物を含む。
【００４５】
特定の例示的な実施形態によれば、無機繊維は、約７０〜約８０質量パーセントのシリカ、約１５〜約３０質量パーセントのマグネシア、０より多く約２質量パーセントまでの酸化リチウム、約１５〜約３０質量パーセントのカルシア、および０より多く約５質量パーセントまでのボリアの繊維化物を含む。
特定の例示的な実施形態によれば、無機繊維は、約７０〜約８０質量パーセントのシリカ、約１５〜約３０質量パーセントのマグネシア、０より多く約２質量パーセントまでの酸化リチウム、約１５〜約３０質量パーセントのカルシア、および０より多く約５質量パーセントまでのアルミナとボリアとの組合せの繊維化物を含む。
【００４６】
特定の例示的な実施形態によれば、無機繊維は、約７０〜約８０質量パーセントのシリカ、約１５〜約３０質量パーセントのマグネシア、０より多く約１質量パーセントまでの酸化リチウム、約１５〜約３０質量パーセントのカルシア、および０より多く約５質量パーセントまでのアルミナの繊維化物を含む。
特定の例示的な実施形態によれば、無機繊維は、約７０〜約８０質量パーセントのシリカ、約１５〜約３０質量パーセントのマグネシア、０より多く約１質量パーセントまでの酸化リチウム、約１５〜約３０質量パーセントのカルシア、および０より多く約５質量パーセントまでのボリアの繊維化物を含む。
【００４７】
特定の例示的な実施形態によれば、無機繊維は、約７０〜約８０質量パーセントのシリカ、約１５〜約３０質量パーセントのマグネシア、０より多く約１質量パーセントまでの酸化リチウム、約１５〜約３０質量パーセントのカルシア、および０より多く約５質量パーセントまでのアルミナとボリアとの組合せの繊維化物を含む。
特定の例示的な実施形態によれば、無機繊維は、約７０〜約８０質量パーセントのシリカ、約１５〜約３０質量パーセントのマグネシア、０より多く約０．５質量パーセントまでの酸化リチウム、約１５〜約３０質量パーセントの酸化カルシウム、および０より多く約５質量パーセントまでのアルミナの繊維化物を含む。
特定の例示的な実施形態によれば、無機繊維は、約７０〜約８０質量パーセントのシリカ、約１５〜約３０質量パーセントのマグネシア、約０．５〜約２質量パーセントの酸化リチウム、約１５〜約３０質量パーセントの酸化カルシウム、および約０．１〜約５質量パーセントのアルミナの繊維化物を含む。
【００４８】
特定の例示的な実施形態によれば、無機繊維は、約７０〜約８０質量パーセントのシリカ、約１５〜約３０質量パーセントのマグネシア、０より多く約０．５質量パーセントまでの酸化リチウム、約１５〜約３０質量パーセントのカルシア、および０より多く約５質量パーセントまでのボリアの繊維化物を含む。
特定の例示的な実施形態によれば、無機繊維は、約７０〜約８０質量パーセントのシリカ、約１５〜約３０質量パーセントのマグネシア、０より多く約０．５質量パーセントまでの酸化リチウム、約１５〜約３０質量パーセントの酸化カルシウム、および０より多く約５質量パーセントまでのアルミナとボリアとの組合せの繊維化物を含む。
特定の例示的な実施形態によれば、無機繊維は、約７９質量パーセントのシリカ、約２０質量パーセントのマグネシア、０より多く約０．４質量パーセントまでの酸化リチウム、０より多く約６質量パーセントまでのカルシア、および０より多く約１．５質量パーセントまでのアルミナの繊維化物を含む。
特定の例示的な実施形態によれば、無機繊維は、約７６〜約８２質量パーセントのシリカ、約１０〜約１９質量パーセントのマグネシア、約０．１〜約１質量パーセントの酸化リチウム、１より多く約６質量パーセントまでのカルシア、および約０．５〜約１．５質量パーセントのアルミナの繊維化物を含む。
【００４９】
特定の例示的な実施形態によれば、無機繊維は、約７６〜約８２質量パーセントのシリカ、約１０〜約１９質量パーセントのマグネシア、約０．１〜約０．７５質量パーセントの酸化リチウム、１より多く約６質量パーセントまでのカルシア、および約０．５〜約１．５質量パーセントのアルミナの繊維化物を含む。
特定の例示的な実施形態によれば、無機繊維は、約７６〜約８２質量パーセントのシリカ、約１０〜約１９質量パーセントのマグネシア、約０．１〜約０．５質量パーセントの酸化リチウム、１より多く約６質量パーセントまでのカルシア、および約０．５〜約１．５質量パーセントのアルミナの繊維化物を含む。
特定の例示的な実施形態によれば、無機繊維は、約７６〜約８２質量パーセントのシリカ、約１０〜約１９質量パーセントのマグネシア、約０．１〜約１質量パーセントの酸化リチウム、１より多く約５質量パーセントまでのカルシア、および約０．５〜約１．５質量パーセントのアルミナの繊維化物を含む。
【００５０】
特定の例示的な実施形態によれば、無機繊維は、約７６〜約８２質量パーセントのシリカ、約１０〜約１９質量パーセントのマグネシア、約０．１〜約１質量パーセントの酸化リチウム、１より多く約４質量パーセントまでのカルシア、および約０．５〜約１．５質量パーセントのアルミナの繊維化物を含む。
特定の例示的な実施形態によれば、無機繊維は、約７６〜約８２質量パーセントのシリカ、約１０〜約１９質量パーセントのマグネシア、約０．１〜約１質量パーセントの酸化リチウム、１より多く約３質量パーセントまでのカルシア、および約０．５〜約１．５質量パーセントのアルミナの繊維化物を含む。
【００５１】
特定の例示的な実施形態によれば、無機繊維は、約７６〜約８２質量パーセントのシリカ、約１０〜約１９質量パーセントのマグネシア、約０．１〜約１質量パーセントの酸化リチウム、１より多く約２質量パーセントまでのカルシア、および約０．５〜約１．５質量パーセントのアルミナの繊維化物を含む。
特定の例示的な実施形態によれば、無機繊維は、約７６〜約８２質量パーセントのシリカ、約１０〜約１９質量パーセントのマグネシア、約０．５〜約１．５質量パーセントの酸化リチウム、１より多く約６質量パーセントまでのカルシア、および約０．５〜約１．５質量パーセントのアルミナの繊維化物を含む。
【００５２】
特定の例示的な実施形態によれば、無機繊維は、約７６〜約８２質量パーセントのシリカ、約１０〜約１９質量パーセントのマグネシア、約０．５〜約１．５質量パーセントの酸化リチウム、１より多く約５質量パーセントまでのカルシア、および約０．５〜約１．５質量パーセントのアルミナの繊維化物を含む。
特定の例示的な実施形態によれば、無機繊維は、約７６〜約８２質量パーセントのシリカ、約１０〜約１９質量パーセントのマグネシア、約０．５〜約１．５質量パーセントの酸化リチウム、１より多く約４質量パーセントまでのカルシア、および約０．５〜約１．５質量パーセントのアルミナの繊維化物を含む。
特定の例示的な実施形態によれば、無機繊維は、約７６〜約８２質量パーセントのシリカ、約１０〜約１９質量パーセントのマグネシア、約０．５〜約１．５質量パーセントの酸化リチウム、１より多く約３質量パーセントまでのカルシア、および約０．５〜約１．５質量パーセントのアルミナの繊維化物を含む。
特定の例示的な実施形態によれば、無機繊維は、約７６〜約８２質量パーセントのシリカ、約１０〜約１９質量パーセントのマグネシア、約０．５〜約１．５質量パーセントの酸化リチウム、１より多く約２質量パーセントまでのカルシア、および約０．５〜約１．５質量パーセントのアルミナの繊維化物を含む。
特定の例示的な実施形態によれば、無機繊維は、約７５〜約８２質量パーセントのシリカ、約１２〜約２５質量パーセントのマグネシア、約１〜約３質量パーセントのカルシア、および０より多く約２質量パーセントまでのリチアの繊維化物を含む。
【００５３】
特定の例示的な実施形態によれば、無機繊維は、約７５〜約８２質量パーセントのシリカ、約１２〜約２５質量パーセントのマグネシア、約１〜約３質量パーセントのカルシア、および０より多く約１質量パーセントまでのリチアの繊維化物を含む。
特定の例示的な実施形態によれば、無機繊維は、約７５〜約８２質量パーセントのシリカ、約１２〜約２５質量パーセントのマグネシア、約１〜約３質量パーセントのカルシア、および０より多く約０．７５質量パーセントまでのリチアの繊維化物を含む。
特定の例示的な実施形態によれば、無機繊維は、約７５〜約８２質量パーセントのシリカ、約１２〜約２５質量パーセントのマグネシア、約１〜約３質量パーセントのカルシア、および０より多く約０．５質量パーセントまでのリチアの繊維化物を含む。
【００５４】
特定の例示的な実施形態によれば、無機繊維は、約７５〜約８２質量パーセントのシリカ、約１２〜約２５質量パーセントのマグネシア、約１〜約３質量パーセントのカルシア、０より多く約１質量パーセントまでのリチア、および０より多く約３質量パーセントまでのアルミナの繊維化物を含む。
特定の例示的な実施形態によれば、無機繊維は、約７５〜約８２質量パーセントのシリカ、約５〜約２５質量パーセントのマグネシア、３質量パーセントより多くのカルシア、および０より多く約２質量パーセントまでのリチアの繊維化物を含む。
特定の例示的な実施形態によれば、無機繊維は、約７５〜約８２質量パーセントのシリカ、約５〜約２５質量パーセントのマグネシア、３質量パーセントより多くのカルシア、および０より多く約１質量パーセントまでのリチアの繊維化物を含む。
【００５５】
特定の例示的な実施形態によれば、無機繊維は、約７５〜約８２質量パーセントのシリカ、約５〜約２５質量パーセントのマグネシア、３質量パーセントより多くのカルシア、および０より多く約０．７５質量パーセントまでのリチアの繊維化物を含む。
特定の例示的な実施形態によれば、無機繊維は、約７５〜約８２質量パーセントのシリカ、約５〜約２５質量パーセントのマグネシア、３質量パーセントより多くのカルシア、および０より多く約０．５質量パーセントまでのリチアの繊維化物を含む。
特定の例示的な実施形態によれば、無機繊維は、約７５〜約８２質量パーセントのシリカ、約５〜約２５質量パーセントのマグネシア、３質量パーセントより多くのカルシア、０より多く約１質量パーセントまでのリチア、および０より多く約３質量パーセントまでのアルミナの繊維化物を含む。
特定の例示的な実施形態によれば、無機繊維は、約７５〜約８２質量パーセントのシリカ、約５〜約２５質量パーセントのマグネシア、約３〜約６質量パーセントのカルシア、および０より多く約２質量パーセントまでのリチアの繊維化物を含む。
【００５６】
記載された無機繊維の実施形態の全てに関連して、また所与の実施形態で列挙されたカルシアの量に基づき、マグネシア、シリカに加えて、所与の繊維組成物は、意図されたカルシアの添加を、０より多く約１０質量パーセントまでの量で、０より多く約７．５質量パーセントまでの量で、０より多く約７質量パーセントまでの量で、０より多く約６．５質量パーセントまでの量で、０より多く約６質量パーセントまでの量で、０より多く約５．５質量パーセントまでの量で、０より多く約５質量パーセントまでの量で、０より多く約４．５質量パーセントまでの量で、０より多く約４質量パーセントまでの量で、０より多く約３．５質量パーセントまでの量で、０より多く約３質量パーセントまでの量で、０より多く約２．５質量パーセントまでの量で、０より多く約２質量パーセントまでの量で、０より多く約１．５質量パーセントまでの量で、０より多く約１質量パーセントまでの量で、０より多く約０．５質量パーセントまでの量で、０より多く約０．２５質量パーセントまでの量で、約０．１〜約１０質量パーセントの量で、約０．１〜約９質量パーセントの量で、約０．１〜約７．５質量パーセントの量で、約０．１〜約７質量パーセントの量で、約０．１〜約６．５質量パーセントの量で、約０．１〜約６質量パーセントの量で、約０．１〜約５．５質量パーセントの量で、約０．１〜約５質量パーセントの量で、約０．１〜約４．５質量パーセントの量で、約０．１〜約４質量パーセントの量で、約０．１〜約３．５質量パーセントの量で、約０．１〜約３質量パーセントの量で、約０．１〜約２．５質量パーセントの量で、約０．１〜約２質量パーセントの量で、約０．１〜約１．５質量パーセントの量で、約０．１〜約１質量パーセントの量で、約０．１〜約０．５質量パーセントの量で、約０．１〜約１０質量パーセントの量で、約０．１〜約０．２５質量パーセントの量で、約０．５〜約１０質量パーセントの量で、約０．５〜約９質量パーセントの量で、約０．５〜約７．５質量パーセントの量で、約０．５〜約７質量パーセントの量で、約０．５〜約６．５質量パーセントの量で、約０．５〜約６質量パーセントの量で、約０．５〜約５．５質量パーセントの量で、約０．５〜約５質量パーセントの量で、約０．５〜約４．５質量パーセントの量で、約０．５〜約４質量パーセントの量で、約０．５〜約３．５質量パーセントの量で、約０．５〜約３質量パーセントの量で、約０．５〜約２．５質量パーセントの量で、約０．５〜約２質量パーセントの量で、約０．５〜約１．５質量パーセントの量で、約０．５〜約１質量の量で、約１〜約１０質量パーセントの量で、約１．５〜約１０質量パーセントの量で、約２〜約１０質量パーセントの量で、約２．５〜約１０質量パーセントの量で、約３〜約１０質量パーセントの量で、約３．５〜約１０質量パーセントの量で、約４〜約１０質量パーセントの量で、約１〜約６質量パーセントの量で、約１．５〜約６質量パーセントの量で、約２〜約６質量パーセントの量で、約２．５〜約６質量パーセントの量で、約３〜約６質量パーセントの量で、約３．５〜約６質量パーセントの量で、約４〜約６質量パーセントの量で、または約５〜約６の量で含有していてもよい。
【００５７】
記載された無機繊維の実施形態の全てに関連して、また所与の実施形態で列挙された酸化リチウムの量に基づき、マグネシア、シリカに加えて、所与の繊維組成物は、意図された酸化リチウムを、０より多く約５質量パーセントまでの量で、０より多く約４．５質量パーセントまでの量で、０より多く約４質量パーセントまでの量で、０より多く約３．５質量パーセントまでの量で、０より多く約３質量パーセントまでの量で、０より多く約２．５質量パーセントまでの量で、０より多く約２質量パーセントまでの量で、０より多く約１．５質量パーセントまでの量で、０より多く約１質量パーセントまでの量で、０より多く約０．８質量パーセントまでの量で、０より多く約０．５質量パーセントまでの量で、０より多く約０．３質量パーセントまでの量で、約０．１〜約２質量パーセントの量で、約０．１〜約１．５質量パーセントの量で、約０．１〜約１質量パーセントの量で、約０．１〜約０．９質量パーセントの量で、約０．１〜約０．８質量パーセントの量で、約０．１〜約０．７質量パーセントの量で、約０．１〜約０．７質量パーセントの量で、約０．１〜約０．６質量パーセントの量で、約０．１〜約０．５質量パーセントの量で、約０．１〜約０．４質量パーセントの量で、約０．１〜約０．３質量パーセントの量で、約０．１〜約０．２質量パーセントの量で、約０．２〜約２質量パーセントの量で、約０．３〜約２質量パーセントの量で、約０．４〜約２質量パーセントの量で、約０．５〜約２質量パーセントの量で、約０．６〜約２質量パーセントの量で、約０．７〜約２質量パーセントの量で、約０．８〜約２質量パーセントの量で、約０．９〜約２質量パーセントの量で、約１〜約２質量パーセントの量で、約１．２〜約２質量パーセントの量で、または約１．５〜約２質量パーセントの量で含有していてもよい。
【００５８】
記載された無機繊維の実施形態の全てに関連して、また所与の実施形態で列挙されたアルミナの量に基づき、マグネシア、シリカ、リチアなどのアルカリ金属酸化物、およびカルシアなどの追加のアルカリ土類酸化物に加えて、所与の繊維組成物は、アルミナを、０より多く約４．５質量パーセントまでの量で、０より多く約４質量パーセントまでの量で、０より多く約３．５質量パーセントまでの量で、０より多く約３質量パーセントまでの量で、０より多く約２．５質量パーセントまでの量で、０より多く約２質量パーセントまでの量で、０より多く約１．５質量パーセントまでの量で、０より多く約１質量パーセントまでの量で、０より多く約０．８質量パーセントまでの量で、０より多く約０．５質量パーセントまでの量で、０より多く約０．３質量パーセントまでの量で、約０．１〜約２質量パーセントの量で、約０．１〜約１．５質量パーセントの量で、約０．１〜約１質量パーセントの量で、約０．１〜約０．９質量パーセントの量で、約０．１〜約０．８質量パーセントの量で、約０．１〜約０．７質量パーセントの量で、約０．１〜約０．７質量パーセントの量で、約０．１〜約０．６質量パーセントの量で、約０．１〜約０．５質量パーセントの量で、約０．１〜約０．４質量パーセントの量で、約０．１〜約０．３質量パーセントの量で、約０．１〜約０．２質量パーセントの量で、約０．２〜約２質量パーセントの量で、約０．３〜約２質量パーセントの量で、約０．４〜約２質量パーセントの量で、約０．５〜約２質量パーセントの量で、約０．６〜約２質量パーセントの量で、約０．７〜約２質量パーセントの量で、約０．８〜約２質量パーセントの量で、約０．９〜約２質量パーセントの量で、約１〜約２質量パーセントの量で、約１．２〜約２質量パーセントの量で、または約１．５〜約２質量パーセントの量で含有していてもよい。
【００５９】
記載された無機繊維の実施形態の全てに関連して、また所与の実施形態で列挙された酸化鉄の量に基づき、マグネシア、シリカ、リチアなどのアルカリ金属酸化物、およびカルシアなどの追加のアルカリ土類酸化物に加えて、所与の繊維組成物は、酸化鉄を、約２質量パーセント以下の量で、約１．５質量パーセント以下の量で、約１質量パーセント以下の量で、約０．７５質量パーセント以下の量で、約０．１〜約１の範囲で、または約０．１〜約０．５の範囲で含有していてもよい。
上記の無機繊維組成物のいずれかによれば、高温耐性無機繊維は、１２６０℃またはそれより高い使用温度に２４時間曝露されたときに５％以下の線収縮を示し、使用温度への曝露後に機械的完全性を維持し、生理的流体中で低い生体内耐久性を示す。
【００６０】
上記の無機繊維組成物のいずれかによれば、高温耐性無機繊維は、１２６０℃またはそれより高い使用温度に２４時間曝露されたときに４％以下の線収縮を示し、使用温度への曝露後に機械的完全性を維持し、生理的流体中で低い生体内耐久性を示す。
上記の無機繊維組成物のいずれかによれば、１４００℃またはそれより高い使用温度に２４時間曝露されたときに１０％以下の線収縮を示し、使用温度への曝露後に機械的完全性を維持し、生理的流体中で低い生体内耐久性を示す高温耐性無機繊維が提供される。
上記実施形態のいずれかによれば、高温耐性無機繊維は、１４００℃またはそれより高い使用温度に２４時間曝露されたときに５％以下の線収縮を示し、使用温度への曝露後に機械的完全性を維持し、生理的流体中で低い生体内耐久性を示す。
【００６１】
また、上述した例示的な実施形態のうちのいずれか１つの無機繊維を作製する方法であって、（１）シリカ、マグネシア、および少なくともアルカリ金属酸化物と酸化マグネシウムとは異なる少なくとも１つのアルカリ土類金属酸化物との相乗的な量、任意選択でアルミナ、任意選択でボリア、および任意選択でジルコニアを含む成分の融解した溶融物を形成すること、および（２）成分の融解した溶融物から繊維を形成することを含む、方法も提供される。
特定の実施形態によれば、上述した例示的な実施形態のうちのいずれか１つの無機繊維を作製する方法は、（１）シリカ、マグネシア、および１つのアルカリ金属酸化物とマグネシアとは異なる１つのアルカリ土類金属酸化物との相乗的な量、任意選択でアルミナ、任意選択でボリア、および任意選択でジルコニアを含む成分の融解した溶融物を形成すること、および（２）成分の融解した溶融物から繊維を形成することを含む。
特定の実施形態によれば、上述した例示的な実施形態のうちのいずれか１つの無機繊維を作製する方法は、（１）シリカ、マグネシア、およびカルシアと酸化リチウムとの相乗的な量、任意選択でアルミナ、任意選択でボリア、および任意選択でジルコニアを含む成分の融解した溶融物を形成すること、および（２）成分の融解した溶融物から繊維を形成することを含む。
【００６２】
繊維を調製するための方法は、約６５〜約８６質量パーセントのシリカ、０より多く約３５質量パーセントまでのマグネシア、カルシア、および酸化リチウムを含む成分の融解した溶融物を形成すること、および成分の融解した溶融物から繊維を形成することを含む。
繊維を調製するための方法は、約６５〜約８６質量パーセントのシリカ、０より多く約３５質量パーセントまでのマグネシア、０より多く約３５質量パーセントまでのカルシア、および酸化リチウムを含む成分の融解した溶融物を形成することを含む。
繊維を調製するための方法は、約６５〜約８６質量パーセントのシリカ、０より多く約３５質量パーセントまでのマグネシア、０より多く約３５質量パーセントまでのカルシア、および０より多く約２質量パーセントまでの酸化リチウムを含む成分の融解した溶融物を形成すること、および成分の融解した溶融物から繊維を形成することを含む。
【００６３】
繊維を調製するための方法は、約６５〜約８６質量パーセントのシリカ、０より多く約３５質量パーセントまでのマグネシア、０より多く約３５質量パーセントまでのカルシア、０より多く約２質量パーセントまでの酸化リチウム、および０より多く約５質量パーセントまでのアルミナを含む成分の融解した溶融物を形成すること、および成分の融解した溶融物から繊維を形成することを含む。
繊維を調製するための方法は、約６５〜約８６質量パーセントのシリカ、約１０〜約３５質量パーセントのマグネシア、０より多く約１５質量パーセントまでのカルシア、０より多く約２質量パーセントまでの酸化リチウム、および０より多く約５質量パーセントまでのアルミナを含む成分の融解した溶融物を形成すること、および成分の融解した溶融物から繊維を形成することを含む。
【００６４】
繊維を調製するための方法は、約７５〜約８２質量パーセントのシリカ、約１２〜約２５質量パーセントのマグネシア、０より多く約３質量パーセントまでのカルシア、０より多く約０．１質量パーセントまでの酸化リチウム、および０より多く約３質量パーセントまでのアルミナを含む成分の融解した溶融物を形成すること、および成分の融解した溶融物から繊維を形成することを含む。
繊維を調製するための方法は、約７５〜約８２質量パーセントのシリカ、０より多く約２２質量パーセントまでのマグネシア、約３質量パーセントより多くのカルシア、０より多く約１質量パーセントまでの酸化リチウム、および０より多く約３質量パーセントまでのアルミナを含む成分の融解した溶融物を形成すること、および成分の融解した溶融物から繊維を形成することを含む。
【００６５】
無機繊維を作製する方法の数々の具体的な例示的な実施形態を本明細書の上記で列挙したが、任意の量の本明細書で開示された繊維組成物の未加工成分が、繊維を作製する方法で使用できることに留意されたい。
また、上記の開示された例示的な実施形態のいずれかに記載の、複数の本明細書で開示された高温耐性で低生体内耐久性の無機繊維から調製された繊維状断熱材で物品を断熱する方法も提供される。
本方法は、断熱させる物品の上に、その中に、その近くに、またはその周りに、シリカ、マグネシア、ならびに少なくとも１種のアルカリ金属酸化物とマグネシアとは異なる少なくとも１つのアルカリ土類金属酸化物との相乗的な量、任意選択でアルミナ、任意選択でボリア、および任意選択でジルコニアの繊維化物を含む開示された無機繊維のいずれか１つの複数を含む断熱材料を配置することを包含する。
本方法は、断熱させる物品の上に、その中に、その近くに、またはその周りに、シリカ、マグネシア、ならびに酸化リチウムとカルシアとの相乗的な量、任意選択でアルミナ、任意選択でボリア、および任意選択でジルコニアの繊維化物を含む複数の無機繊維を含む断熱材料を配置することを包含する。
【００６６】
本方法は、断熱させる物品の上に、その中に、その近くに、またはその周りに、約６５〜約８６質量パーセントのシリカ、０より多く約３５質量パーセントまでのマグネシア、カルシア、および酸化リチウムの繊維化物を含む複数の無機繊維を含む断熱材料を配置することを包含する。
本方法は、断熱させる物品の上に、その中に、その近くに、またはその周りに、約６５〜約８６質量パーセントのシリカ、０より多く約３５質量パーセントまでのマグネシア、０より多く約３５質量パーセントまでのカルシア、および酸化リチウムの繊維化物を含む複数の無機繊維を含む断熱材料を配置することを包含する。
【００６７】
本方法は、断熱させる物品の上に、その中に、その近くに、またはその周りに、約６５〜約８６質量パーセントのシリカ、０より多く約３５質量パーセントまでのマグネシア、０より多く約３５質量パーセントまでのカルシア、および０より多く約２質量パーセントまでの酸化リチウムの繊維化物を含む複数の無機繊維を含む断熱材料を配置することを包含する。
本方法は、断熱させる物品の上に、その中に、その近くに、またはその周りに、約６５〜約８６質量パーセントのシリカ、０より多く約３５質量パーセントまでのマグネシア、０より多く約３５質量パーセントまでのカルシア、０より多く約２質量パーセントまでの酸化リチウム、および０より多く約５質量パーセントまでのアルミナの繊維化物を含む複数の無機繊維を含む断熱材料を配置することを包含する。
【００６８】
本方法は、断熱させる物品の上に、その中に、その近くに、またはその周りに、約６５〜約８６質量パーセントのシリカ、約１０〜約３５質量パーセントのマグネシア、０より多く約１５質量パーセントまでのカルシア、０より多く約２質量パーセントまでの酸化リチウム、および０より多く約５質量パーセントまでのアルミナの繊維化物を含む複数の無機繊維を含む断熱材料を配置することを包含する。
本方法は、断熱させる物品の上に、その中に、その近くに、またはその周りに、約７５〜約８２質量パーセントのシリカ、約１２〜約２５質量パーセントのマグネシア、０より多く約３質量パーセントまでのカルシア、０より多く約０．１質量パーセントまでの酸化リチウム、および０より多く約３質量パーセントまでのアルミナの繊維化物を含む複数の無機繊維を含む断熱材料を配置することを包含する。
【００６９】
本方法は、断熱させる物品の上に、その中に、その近くに、またはその周りに、約７５〜約８２質量パーセントのシリカ、０より多く約２２質量パーセントまでのマグネシア、約３質量パーセントより多くのカルシア、０より多く約１質量パーセントまでの酸化リチウム、および０より多く約３質量パーセントまでのアルミナの繊維化物を含む複数の無機繊維を含む断熱材料を配置することを包含する。
無機繊維を作製する方法の数々の具体的な例示的な実施形態を本明細書の上記で列挙したが、開示された無機繊維組成物はいずれも、物品を絶縁する方法で使用できることに留意されたい。
また、ブランケット、ブロック、ボード、コーキング組成物、セメント組成物、コーティング、フェルト、マット、成形可能な組成物（moldable composition）、モジュール、ペーパー、ポンプ注送が可能な組成物（pumpable composition）、パテ組成物、シート、タンピング混合物、真空鋳造造形物（vacuum cast shape）、真空鋳造鋳型（vacuum cast form）、または織物（例えば、これらに限定されないが、ブレード、クロス、ファブリック、ロープ、テープ、スリービング、芯材）の形態での、上述した例示的な実施形態のうちのいずれか１つの、複数の無機繊維を含む無機繊維含有物品も提供される。
ガラス組成物を、十分な高温耐性を有する繊維生成物を生産するための見込みのある候補とするには、生産される繊維は、製造可能であり、生理的流体に十分に可溶性であり（すなわち、低い生体内耐久性を有し）、高い実用温度への曝露中に、最小の収縮および最小の機械的完全性の損失で高温に耐えることが可能でなければならない。
【００７０】
本発明の無機繊維は、生理的流体中で低い生体内耐久性を示す。生理的流体中での「低い生体内耐久性」は、少なくとも部分的に、インビトロでの試験中において、無機繊維が、このような流体、例えば擬似肺液などに溶解することを意味する。
生体内耐久性は、ヒト肺に見出される温度および化学的条件をシミュレートした条件下で繊維から質量が失われる速度（ｎｇ／ｃｍ2−時間）を測定することによって試験することができる。この試験は、およそ０．１ｇのショットを除去した（de-shotted）繊維を５０ｍｌの擬似肺液（「ＳＬＦ」）に６時間曝露することからなる。全体の試験系を３７℃に維持して、ヒトの体温を模擬する。
ＳＬＦを繊維に曝露した後、繊維を収集し、誘導結合プラズマ分光法を使用してガラス成分に関して分析する。「ブランク」ＳＬＦサンプルも測定して、ＳＬＦ中に存在する要素を較正するのに使用する。このデータが得られたら、研究の時間間隔にわたり繊維が質量を失う速度を計算することが可能になる。この繊維は、擬似肺液中で、通常の耐火性セラミック繊維より有意に低い生体内耐久性を有し、カルシアおよび酸化リチウムの意図された添加がないケイ酸マグネシウム繊維と少なくとも同程度の可溶性を有する。
【００７１】
擬似肺液中での繊維の溶解速度を測定するために、およそ０．１ｇの繊維を、３７℃に温めた擬似肺液を含有する５０ｍｌの遠心管に入れる。次いでこれを、振盪インキュベーターに６時間置き、１００サイクル／分でかき混ぜる。試験の最後に、管を遠心分離し、溶液を６０ｍｌのシリンジに流し込む。次いで溶液を０．４５μｍのフィルターに通過させて、微粒子を除去し、誘導結合プラズマ分光分析を使用してガラス成分に関して試験する。この試験は、中性に近いｐＨの溶液または酸性溶液のいずれかを使用して行うことができる。具体的な溶解速度の基準は存在しないが、１００ｎｇ／ｃｍ2−時間を超える溶解値を有する繊維が、生体内耐久性がない繊維を示すとみなされる。擬似肺液のための組成物を、本発明の繊維組成物の耐久性を試験するのに使用した。
【００７２】
2019503333.tif 000003
【００７３】
およそ１８リットルの脱イオン水に、上記の試薬を上記の表に示される量で逐次的に添加する。混合物を脱イオン水で２０リットルに希釈し、磁気式攪拌子または他の好適な手段で少なくとも１５分間内容物を攪拌し続ける。
「粘度」は、ガラス溶融物が流動または剪断応力に耐える能力を指す。粘度と温度との関係は、所与のガラス組成物を繊維化できるかどうかの決定において重要である。最適な粘度曲線は、繊維化温度で低い粘度（５〜５０ポアズ）を有し、温度が減少するにつれて徐々に増加であろう。繊維化温度で溶融物が十分な粘性を有さない（すなわち薄すぎる）場合、高い比率の繊維化できない材料（ショット）を含む短く薄い繊維が生じる。繊維化温度で溶融物の粘性が高すぎる場合、得られた繊維は、極めて目が粗く（径が大きく）短いものになるであろう。
【００７４】
粘度は、溶融物の化学的性質に依存し、このような性質はまた、粘度調整剤として作用する要素または化合物の影響も受ける。粘度調整剤は、繊維溶融物から繊維をブローまたは紡糸することを許容する。しかしながら、このような粘度調整剤は、タイプまたは量のいずれによっても、ブローまたは紡糸された繊維の溶解性、防縮性、または機械的強度に悪影響を及ぼさないことが望ましい。
【００７５】
規定された組成の繊維が、許容できる品質レベルで容易に製造できるかどうかを試験するための１つのアプローチは、実験化学の粘度曲線が、容易に繊維化することができる公知の製品の粘度曲線と一致するかどうかを決定することである。粘度−温度プロファイルは、高温で作動することが可能な粘度計で測定することができる。加えて、十分な粘度プロファイルは、生産された繊維の品質（指標、直径、長さ）を検査する慣例的な実験によって推測することができる。ガラス組成物に関する粘度対温度曲線の形は、溶融物が繊維化する容易さ、したがって、得られた繊維の品質（例えば、繊維のショット含量、繊維径、および繊維の長さに影響を及ぼす）を表す。ガラスは、一般的に、高温で低い粘度を有する。温度が減少するにつれて、粘度は増加する。所与の温度における粘度の値は、組成に応じて変化するであろうし、粘度対温度曲線の全体的な急峻さも同様に変化するであろう。本発明の繊維溶融物の組成物は、容易に製造可能な繊維の粘度プロファイルを有する。
【００７６】
無機繊維の線収縮は、高温における繊維の寸法安定性、または特定の連続的な実用もしくは使用温度におけるその性能の優れた尺度である。繊維をマットに成形し、マットを一緒にニードルパンチして、１立方フィート当たりおよそ４〜１０ポンドの密度および約１インチの厚さを有するパッドにすることにより、繊維を収縮に関して試験する。このようなパッドを３インチ×５インチの断片に切断し、材料の表面に白金のピンを挿入する。次いでこれらのピンの分離距離を慎重に測定し、記録する。次いでパッドを炉に入れ、徐々に昇温し、一定期間その温度で保持する。加熱後、ピンの分離を再度測定して、パッドが受けた線収縮を決定する。
１回のこのような試験で、繊維パッドの長さおよび幅を慎重に測定し、パッドを炉に入れ、２４または１６８時間にわたり温度を１２６０℃または１４００℃にした。冷却後、横寸法を測定し、測定「前」と測定「後」とを比較することによって線収縮を決定した。繊維がブランケットの形態で利用可能である場合、測定は、パッドを形成する必要なく、ブランケットに直接行うことができる。
【００７７】
繊維は、いずれの用途においてもその自重を支えなければならず、さらに、空気またはガスの移動に起因する摩耗にも耐えることができなければならないため、機械的完全性も重要な特性である。繊維の完全性および機械的強度の指標は、実用温度に曝露された後の繊維におけるこれらの特性の、視覚的および触覚的な観察、加えて機械的な測定によって提供される。使用温度への曝露後に繊維が完全性を維持するその能力はまた、圧縮強度および圧縮回復性に関して試験することによっても機械的に測定することができる。これらの試験はそれぞれ、５０％の圧縮後、どの程度容易にパッドが変形し得るか、およびどの程度の量の弾性（または圧縮回復性）をパッドが示すかを測定する。視覚的および触覚的な観察から、本発明の無機繊維は、少なくとも１２６０℃または１４００℃の使用温度への曝露後、無傷のままであり、その形態を維持することが指し示される。
低生体内耐久性の無機繊維は、標準的なガラスおよびセラミック繊維の製造方法によって作製される。原材料、例えばシリカなど、および任意の好適なマグネシア源、例えば頑火輝石、苦土カンラン石、マグネシア、マグネサイト、焼成されたマグネサイト、ジルコン酸マグネシウム、ペリクレース、ステアタイト、またはタルクなどを使用することができる。あらゆる好適なリチウム含有化合物を、酸化リチウム源として使用することができる。リチウムは、Ｌｉ2ＣＯ3として繊維溶融物に包含させてもよい。繊維溶融物にジルコニアが包含される場合、あらゆる好適なジルコニア源、例えばバデレアイト、ジルコン酸マグネシウム、ジルコンまたはジルコニアなどを使用することができる。材料を好適な炉に導入し、そこで材料を融解させ、バッチまたは連続モードのいずれかで、繊維化ノズルを使用してブローまたは紡糸する。
特定の実施形態によれば、本発明の無機繊維は、４μｍ以上の平均直径を有する。
【００７８】
意図された相乗的な量の酸化リチウムとカルシアとの組合せを含有する無機繊維は、少なくとも１２６０℃、１４００℃またはそれより高い連続的な実用または作動温度での断熱用途に有用である。特定の実施形態によれば、酸化リチウムおよび酸化カルシウムを含有する繊維は、少なくとも１４００℃の連続的な実用または作動温度での断熱用途に有用であり、酸化カルシウム、および酸化リチウムの添加を含有するケイ酸マグネシウム繊維は、それらが１５００℃またはそれより高い温度に曝露されるまで溶融しないことが発見された。
【００７９】
無機繊維は、繊維ブロー技術または繊維紡糸技術によって調製することができる。好適な繊維のブロー技術は、マグネシア、シリカ、酸化リチウム、酸化カルシウム、さらなる粘度調整剤、および任意選択のジルコニアを含有する開始原材料を一緒に混合して、成分の材料混合物を形成するステップ、成分の材料混合物を好適な容器またはコンテナに導入するステップ、好適なノズルを介した放出のために成分の材料混合物を融解させるステップ、および融解した成分の材料混合物の放出されたフロー上に高圧ガスを吹き付け、繊維を形成するステップを包含する。
【００８０】
好適な繊維の紡糸技術は、出発原材料を一緒に混合して、成分の材料混合物を形成するステップ、成分の材料混合物を好適な容器またはコンテナに導入するステップ、紡ぎ車上への好適なノズルを介した放出のために成分の材料混合物を融解させるステップを包含する。次いで融解したストリームを、紡ぎ車上に段階的に流して紡ぎ車をコーティングし、向心力によりそれを振り回すことによって繊維を形成する。
一部の実施形態において、繊維は、原材料の溶融物から、融解したストリームを高圧／高速空気のジェットに晒すことによって、または急速に回転する紡ぎ車上に溶融物を流し込み、遠心力で繊維を紡糸することによって生産される。
【００８１】
酸化カルシウム含有化合物および酸化リチウム含有化合物に加えて、成分の材料溶融物の粘度は、任意選択で、所望の用途に必要な繊維化を提供するのに十分な量での他の粘度調整剤の存在によって制御される場合もある。粘度調整剤は、溶融物の主要な構成要素を供給する原材料中に存在していてもよいし、または少なくとも一部は別々に添加されてもよい。原材料の所望の粒度は、例えば炉のサイズ（ＳＥＦ）、流し込みの速度、溶融物の温度、滞留時間などの炉の条件によって決定される。
繊維は、既存の繊維化技術で製造し、複数の断熱製品の形態に形成してもよく、このような形態としては、これらに限定されないが、バルク繊維、繊維含有ブランケット、ボード、ペーパー、フェルト、マット、ブロック、モジュール、コーティング、セメント、成形可能な組成物、ポンプ注送が可能な組成物、パテ、ロープ、ブレード、芯材、織物（例えばクロス、テープ、スリービング、ひも、ヤーンなど）、真空鋳造の型材および複合材が挙げられる。繊維は、従来の耐火性セラミック繊維の代用品として、繊維含有ブランケット、真空鋳造の型材および複合材の生産に利用される従来の材料と組み合わせて使用することができる。繊維は、繊維を含有するペーパーおよびフェルトの生産において、単独で使用してもよいし、または例えば結合剤などの他の材料と組み合わせて使用してもよい。
繊維は、標準的なガラスを炉で熱する方法によって容易に融解させて、標準的なＲＣＦ繊維化器具によって繊維化させることができ、擬似体液中で生体内耐久性ではない。
高温耐性無機繊維は、繊維をブローまたは紡糸するのに好適な改善された粘度を有する溶融物から容易に製造可能であり、生理的流体中で非耐久性であり、実用温度まで良好な機械的強度を示し、１４００℃までおよびそれを超えても優れた線収縮を示し、繊維化にとって改善された粘度を提示する。
【実施例】
【００８２】
以下の実施例は、無機繊維の例示的な実施形態をさらに詳細に説明し、無機繊維を調製する方法、繊維を含有する断熱物品を調製する方法、および繊維を断熱材として使用する方法を例示するために記載されたものである。しかしながら、実施例は、どのような形でも、繊維、繊維を含有する物品、または断熱材として繊維を作製もしくは使用するプロセスを制限するものとして解釈されるべきではない。
【００８３】
線収縮
一揃いのフェルト針を使用して繊維マットを穿刺することにより、収縮パッドを調製した。３インチ×５インチの試験断片をパッドから切り出し、収縮試験に使用した。試験パッドの長さおよび幅を慎重に測定した。次いで試験パッドを炉に入れ、２４時間にわたり１４００℃の温度にした。２４時間加熱した後、試験パッドを試験炉から取り出し、冷却した。冷却後、試験パッドの長さおよび幅を再度測定した。試験パッドの線収縮を、寸法測定「前」と寸法測定「後」とを比較することによって決定した。
第１の収縮パッドに関して開示されたのと類似した方式で第２の収縮パッドを調製した。しかしながら、第２の収縮パッドを炉に入れ、２４時間にわたり１２６０℃の温度にした。２４時間加熱後、試験パッドを試験炉から取り出し、冷却した。冷却後、試験パッドの長さおよび幅を再度測定した。試験パッドの線収縮を、寸法測定「前」と寸法測定「後」とを比較することによって決定した。
【００８４】
圧縮回復性
使用温度への曝露後に機械的強度を保持する無機繊維の能力を、圧縮回復性試験によって評価した。圧縮回復性は、所与の期間にわたる所望の使用温度への繊維の曝露に応答する無機繊維の機械的性能の尺度である。圧縮回復性は、無機繊維材料から製造された試験パッドを、選択された期間にわたり試験温度に焼成することによって測定される。その後、焼成された試験パッドをそれらの厚さの半分に圧縮し、自然に反発させる。反発の量を、圧縮されたパッド厚さの回復のパーセントとして測定する。１２６０℃で２４時間および１６８時間、ならびに１４００℃で２４時間および１６８時間にわたる使用温度への曝露後に、圧縮回復性を測定した。
【００８５】
繊維の溶解
無機繊維は、生理的流体中で非耐久性であるかまたは生体内耐久性がない。生理的流体中で「非耐久性である」または「生体内耐久性がない」とは、後述されるインビトロでの試験中に、このような擬似肺液などの流体中で無機繊維が少なくとも部分的に溶解または分解することを意味する。
生体内耐久性試験は、ヒト肺に見出される温度および化学的条件をシミュレートした条件下で繊維から質量が失われる速度（ｎｇ／ｃｍ2−時間）を測定する。特に、繊維は、約７．４のｐＨの擬似肺液中で低い生体内耐久性を示す。
擬似肺液中の繊維の溶解速度を測定するために、およそ０．１ｇの繊維を、３７℃に温めた擬似肺液を含有する５０ｍｌの遠心管に入れる。次いでこれを、振盪インキュベーターに６時間置き、１００サイクル／分でかき混ぜる。試験の最後に、管を遠心分離し、溶液を６０ｍｌのシリンジに流し込む。次いで溶液を０．４５μｍのフィルターに通過させて、あらゆる微粒子を除去し、誘導結合プラズマ分光分析を使用してガラス成分に関して試験する。この試験は、中性に近いｐＨの溶液または酸性溶液のいずれかを使用して行うことができる。具体的な溶解速度の基準は存在しないが、１００ｎｇ／ｃｍ2−時間を超える溶解値を有する繊維が、生体内耐久性がない繊維を示すとみなされる。
【００８６】
表Ｉは、様々な比較繊維サンプルおよび本発明の繊維サンプルに関する繊維溶融物の化学的性質を示す。
【表１】
2019503333.tif 000004
【００８７】
表ＩＩは、表Ｉの繊維に関する繊維径の中央値、ならびに上記繊維から調製されたブランケットの厚さ（インチ）および密度（ｐｃｆ）を示す。
【表２】
2019503333.tif 000005
【００８８】
表ＩＩＩは、１２６０℃および１４００℃に２４時間曝露した後の繊維の収縮に関する結果を示す。
【００８９】
【表３】
2019503333.tif 000006
【００９０】
表ＩＩＩは、繊維化物の構成要素として酸化カルシウムと酸化リチウムとの相乗的な組合せを包含するケイ酸マグネシウム無機繊維組成物が、意図された酸化カルシウムおよび酸化リチウムの添加がないケイ酸マグネシウム無機繊維と比較した場合、１２６０℃および１４００℃の両方においてより低い線収縮をもたらすことを示す。
表ＩＶは、表Ｉの繊維に関する、１２６０℃および１４００℃に２４時間曝露した後の圧縮回復性および溶解性の結果を示す。
【００９１】
【表４】
2019503333.tif 000007
【００９２】
表ＩＶは、繊維化物の構成要素として意図された酸化カルシウムと酸化リチウムとの相乗的な組合せを包含するケイ酸マグネシウム無機繊維組成物が、意図された酸化カルシウムおよび酸化リチウムの添加がないケイ酸マグネシウム無機繊維と比較した場合、１２６０℃および１４００℃の両方において圧縮回復性の改善をもたらすことを示す。繊維化物の構成要素として酸化カルシウムと酸化リチウムとの相乗的な組合せを包含するケイ酸マグネシウム無機繊維組成物は、１２６０℃に２４時間曝露した後、少なくとも５０％の平均圧縮回復性を示す。繊維化物の構成要素として酸化カルシウムと酸化リチウムとの相乗的な組合せを包含するケイ酸マグネシウム無機繊維組成物は、１４００℃に２４時間曝露した後、少なくとも１０％の平均圧縮回復性を示す。
【００９３】
表Ｖは、表Ｉの繊維に関する、１２６０℃および１４００℃に２４時間曝露した後の圧縮強度の結果を示す。
【表５】
2019503333.tif 000008
【００９４】
無機繊維、断熱材、無機繊維の調製方法、および断熱材を使用した物品の断熱方法を様々な実施形態と共に記載したが、同じ機能を発揮させるために、他の類似の実施形態を使用してもよいし、または記載された実施形態に改変および追加を施してもよいことが理解されるものとする。さらに、様々な例示的な実施形態を組み合わせて、所望の結果をもたらすことができる。それゆえに、無機繊維、断熱材、無機繊維の調製方法、および断熱材を使用した物品の断熱方法は、いずれか単一の実施形態に限定されるのではなく、添付の特許請求の範囲に記載の詳細に従った幅および範囲で解釈されるべきである。本明細書に記載の実施形態は単なる例示であり、当業者であれば、本発明の本質および範囲から逸脱することなくバリエーションおよび改変を施し得ることが理解されるものとする。全てのこのようなバリエーションおよび改変は、上述した本発明の範囲内に包含されることが意図される。さらに、開示された全ての実施形態は必ずしも択一的ではなく、本発明の様々な実施形態を組み合わせて所望の結果を提供することができる。
【図１】
2019503333.tif 000009
【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
シリカと、約５質量パーセント以上のマグネシアと、約１質量パーセント以上のカルシアと、少なくとも１種のアルカリ金属酸化物との繊維化物を含む無機繊維であって、１４００℃の温度に２４時間曝露した後、５％以下の収縮率を示す無機繊維。
【請求項２】
約６５〜約８６質量パーセントのシリカと、約５〜約３５質量パーセントのマグネシアと、約１質量パーセント以上のカルシアと、０より多く約２質量パーセントまでのリチアとの繊維化物を含む、請求項１に記載の無機繊維。
【請求項３】
約７０〜約８５質量パーセントのシリカと、約１０〜約２５質量パーセントのマグネシアと、約１質量パーセント以上のカルシアと、０より多く約２質量パーセントまでのリチアと、０より多く約３質量パーセントまでのアルミナとの繊維化物を含む、請求項１に記載の無機繊維。
【請求項４】
約７５〜約８２質量パーセントのシリカと、約１２〜約２５質量パーセントのマグネシアと、約１〜約３質量パーセントのカルシアと、０より多く約２質量パーセントまでのリチアとの繊維化物を含む、請求項１に記載の無機繊維。
【請求項５】
約７５〜約８２質量パーセントのシリカと、約１２〜約２５質量パーセントのマグネシアと、約１〜約３質量パーセントのカルシアと、０より多く約０．７５質量パーセントまでのリチアとの繊維化物を含む、請求項４に記載の無機繊維。
【請求項６】
約７５〜約８２質量パーセントのシリカと、約１２〜約２５質量パーセントのマグネシアと、約１〜約３質量パーセントのカルシアと、０より多く約０．５質量パーセントまでのリチアとの繊維化物を含む、請求項４に記載の無機繊維。
【請求項７】
約７５〜約８２質量パーセントのシリカと、約５〜約２５質量パーセントのマグネシアと、３質量パーセントより多くのカルシアと、０より多く約２質量パーセントまでのリチアとの繊維化物を含む、請求項１に記載の無機繊維。
【請求項８】
約７５〜約８２質量パーセントのシリカと、約５〜約２５質量パーセントのマグネシアと、３質量パーセントより多くのカルシアと、０より多く約０．７５質量パーセントまでのリチアとの繊維化物を含む、請求項７に記載の無機繊維。
【請求項９】
約７５〜約８２質量パーセントのシリカと、約５〜約２５質量パーセントのマグネシアと、３質量パーセントより多くのカルシアと、０より多く約０．５質量パーセントまでのリチアとの繊維化物を含む、請求項７に記載の無機繊維。
【請求項１０】
約７５〜約８２質量パーセントのシリカと、約５〜約２５質量パーセントのマグネシアと、約３〜約６質量パーセントのカルシアと、０より多く約２質量パーセントまでのリチアとの繊維化物を含む、請求項７に記載の無機繊維。
【手続補正２】
【補正対象書類名】明細書
【補正対象項目名】００９４
【補正方法】変更
【補正の内容】
【００９４】
無機繊維、断熱材、無機繊維の調製方法、および断熱材を使用した物品の断熱方法を様々な実施形態と共に記載したが、同じ機能を発揮させるために、他の類似の実施形態を使用してもよいし、または記載された実施形態に改変および追加を施してもよいことが理解されるものとする。さらに、様々な例示的な実施形態を組み合わせて、所望の結果をもたらすことができる。それゆえに、無機繊維、断熱材、無機繊維の調製方法、および断熱材を使用した物品の断熱方法は、いずれか単一の実施形態に限定されるのではなく、添付の特許請求の範囲に記載の詳細に従った幅および範囲で解釈されるべきである。本明細書に記載の実施形態は単なる例示であり、当業者であれば、本発明の本質および範囲から逸脱することなくバリエーションおよび改変を施し得ることが理解されるものとする。全てのこのようなバリエーションおよび改変は、上述した本発明の範囲内に包含されることが意図される。さらに、開示された全ての実施形態は必ずしも択一的ではなく、本発明の様々な実施形態を組み合わせて所望の結果を提供することができる。
本発明のまた別の態様は、以下のとおりであってもよい。
〔１〕シリカと、約５質量パーセント以上のマグネシアと、約１質量パーセント以上のカルシアと、少なくとも１種のアルカリ金属酸化物との繊維化物を含む無機繊維であって、１４００℃の温度に２４時間曝露した後、５％以下の収縮率を示す無機繊維。
〔２〕約６５〜約８６質量パーセントのシリカと、約５〜約３５質量パーセントのマグネシアと、約１質量パーセント以上のカルシアと、０より多く約２質量パーセントまでのリチアとの繊維化物を含む、前記〔１〕に記載の無機繊維。
〔３〕約６５〜約８６質量パーセントのシリカと、約５〜約３５質量パーセントのマグネシアと、約１質量パーセント以上のカルシアと、０より多く約１質量パーセントまでのリチアとの繊維化物を含む、前記〔１〕に記載の無機繊維。
〔４〕約７０〜約８５質量パーセントのシリカと、約１０〜約２５質量パーセントのマグネシアと、約１質量パーセント以上のカルシアと、０より多く約５質量パーセントまでのリチアとの繊維化物を含む、前記〔１〕に記載の無機繊維。
〔５〕約７０〜約８５質量パーセントのシリカと、約１０〜約２５質量パーセントのマグネシアと、約１質量パーセント以上のカルシアと、０より多く約１質量パーセントまでのリチアとの繊維化物を含む、前記〔１〕に記載の無機繊維。
〔６〕約７０〜約８５質量パーセントのシリカと、約１０〜約２５質量パーセントのマグネシアと、約１質量パーセント以上のカルシアと、０より多く約２質量パーセントまでのリチアと、０より多く約３質量パーセントまでのアルミナとの繊維化物を含む、前記〔１〕に記載の無機繊維。
〔７〕約７５〜約８２質量パーセントのシリカと、約１２〜約２５質量パーセントのマグネシアと、約１〜約３質量パーセントのカルシアと、０より多く約２質量パーセントまでのリチアとの繊維化物を含む、前記〔１〕に記載の無機繊維。
〔８〕約７５〜約８２質量パーセントのシリカと、約１２〜約２５質量パーセントのマグネシアと、約１〜約３質量パーセントのカルシアと、０より多く約１質量パーセントまでのリチアとの繊維化物を含む、前記〔７〕に記載の無機繊維。
〔９〕約７５〜約８２質量パーセントのシリカと、約１２〜約２５質量パーセントのマグネシアと、約１〜約３質量パーセントのカルシアと、０より多く約０．７５質量パーセントまでのリチアとの繊維化物を含む、前記〔７〕に記載の無機繊維。
〔１０〕約７５〜約８２質量パーセントのシリカと、約１２〜約２５質量パーセントのマグネシアと、約１〜約３質量パーセントのカルシアと、０より多く約０．５質量パーセントまでのリチアとの繊維化物を含む、前記〔７〕に記載の無機繊維。
〔１１〕約７５〜約８２質量パーセントのシリカと、約１２〜約２５質量パーセントのマグネシアと、約１〜約３質量パーセントのカルシアと、０より多く約１質量パーセントまでのリチアと、０より多く約３質量パーセントまでのアルミナとの繊維化物を含む、前記〔７〕に記載の無機繊維。
〔１２〕約７５〜約８２質量パーセントのシリカと、約５〜約２５質量パーセントのマグネシアと、３質量パーセントより多くのカルシアと、０より多く約２質量パーセントまでのリチアとの繊維化物を含む、前記〔１〕に記載の無機繊維。
〔１３〕約７５〜約８２質量パーセントのシリカと、約５〜約２５質量パーセントのマグネシアと、３質量パーセントより多くのカルシアと、０より多く約１質量パーセントまでのリチアとの繊維化物を含む、前記〔１２〕に記載の無機繊維。
〔１４〕約７５〜約８２質量パーセントのシリカと、約５〜約２５質量パーセントのマグネシアと、３質量パーセントより多くのカルシアと、０より多く約０．７５質量パーセントまでのリチアとの繊維化物を含む、前記〔１２〕に記載の無機繊維。
〔１５〕約７５〜約８２質量パーセントのシリカと、約５〜約２５質量パーセントのマグネシアと、３質量パーセントより多くのカルシアと、０より多く約０．５質量パーセントまでのリチアとの繊維化物を含む、前記〔１２〕に記載の無機繊維。
〔１６〕約７５〜約８２質量パーセントのシリカと、約５〜約２５質量パーセントのマグネシアと、３質量パーセントより多くのカルシアと、０より多く約１質量パーセントまでのリチアと、０より多く約３質量パーセントまでのアルミナとの繊維化物を含む、前記〔１２〕に記載の無機繊維。
〔１７〕約７５〜約８２質量パーセントのシリカと、約５〜約２５質量パーセントのマグネシアと、約３〜約６質量パーセントのカルシアと、０より多く約２質量パーセントまでのリチアとの繊維化物を含む、前記〔１２〕に記載の無機繊維。
〔１８〕バルク繊維、ブランケット、ブロック、ボード、コーキング組成物、セメント組成物、コーティング、フェルト、マット、成形可能な組成物、モジュール、ペーパー、ポンプ注送が可能な組成物、パテ組成物、シート、タンピング混合物、真空鋳造造形物、真空鋳造鋳型、または織物、ブレード、クロス、ファブリック、ロープ、テープ、スリービング、芯材のうちの少なくとも１つを含む、無機繊維含有物品であって、前記〔１〕〜〔１７〕のいずれか１項に記載の繊維化物を含む複数の無機繊維を含む、物品。
【国際調査報告】
2019503333.tif 000010
2019503333.tif 000011
2019503333.tif 000012